(57)【要約】  立体造形物を適度な速度および高い寸法精度で作製可能であり、かつ得られる立体造形物の強度が高い樹脂組成物を提供すること。  液体状の樹脂組成物に活性エネルギー線を選択的に照射して、前記樹脂組成物の硬化物からなる立体造形物を製造する方法に使用される樹脂組成物である。樹脂組成物は、ラジカル重合性を有する、常温で液体状の第１重合性化合物と、ラジカル重合性を有さない、常温で液体状の第２重合性化合物と、フィラーと、を少なくとも含み、前記フィラーの表面が前記第２重合性化合物で覆われている。
2019059183.tif 000002
【特許請求の範囲】
【請求項１】
液体状の樹脂組成物に活性エネルギー線を選択的に照射して、前記樹脂組成物の硬化物からなる立体造形物を製造する方法に使用される樹脂組成物であって、
ラジカル重合性を有する、常温で液体状の第１重合性化合物と、
ラジカル重合性を有さない、常温で液体状の第２重合性化合物と、
フィラーと、
を少なくとも含み、前記フィラーの表面が前記第２重合性化合物で覆われている、
樹脂組成物。
【請求項２】
前記第２重合性化合物が、熱、マイクロ波、化学線、水、酸、塩基、および活性エネルギー線のいずれかによって重合する基を有する、
請求項１に記載の樹脂組成物。
【請求項３】
前記フィラーが、有機高分子繊維、ウィスカー状無機化合物、粘土化合物、ガラス、セラミック、金属、およびカーボンからなる群から選ばれる少なくとも一種である、
請求項１または２に記載の樹脂組成物。
【請求項４】
前記フィラーが繊維状である、
請求項１〜３のいずれか一項に記載の樹脂組成物。
【請求項５】
前記有機高分子繊維が多糖類ナノファイバーである、
請求項３に記載の樹脂組成物。
【請求項６】
前記フィラーが、前記第２重合性化合物と反応可能な官能基を有する処理剤によって表面処理されている、請求項１〜５のいずれか一項に記載の樹脂組成物。
【請求項７】
前記処理剤が、シランカップリング剤である、請求項６に記載の樹脂組成物。
【請求項８】
前記第１重合性化合物が、不飽和カルボン酸エステル化合物および／または不飽和カルボン酸アミド化合物である、
請求項１〜７のいずれか一項に記載の樹脂組成物。
【請求項９】
前記第２重合性化合物が、環状エーテル基、シアネート基、イソシアネート基、およびヒドロシリル基からなる群から選ばれる少なくとも一種の基を含む、
請求項１〜８のいずれか一項に記載の樹脂組成物。
【請求項１０】
請求項１〜９のいずれか一項に記載の樹脂組成物に活性エネルギー線を選択的に照射して、前記第１重合性化合物の硬化物を含む一次硬化物を形成する工程を含む、
立体造形物の製造方法。
【請求項１１】
造形槽に充填された前記樹脂組成物に活性エネルギー線を選択的に照射し、前記第１重合性化合物の硬化物を含む第１造形物層を形成する工程と、
前記第１造形物層上に前記樹脂組成物を供給する工程と、
前記樹脂組成物の供給工程で供給された前記樹脂組成物に活性エネルギー線を選択的に照射して、前記第１造形物層上に、前記第１重合性化合物の硬化物を含む第２造形物層を形成する工程と、
を含み、
前記樹脂組成物の供給工程および前記第２造形物層の形成工程を繰り返し行い、前記一次硬化物を立体的に形成する、
請求項１０に記載の立体造形物の製造方法。
【請求項１２】
前記樹脂組成物および酸素を含み、酸素により前記第１重合性化合物の硬化が阻害されるバッファ領域、ならびに前記樹脂組成物を少なくとも含み、前記バッファ領域より酸素濃度が低く、前記第１重合性化合物の硬化が可能な硬化用領域を、造形物槽内に隣接して形成する工程と、
前記バッファ領域側から前記樹脂組成物に活性エネルギー線を選択的に照射して、前記硬化用領域で前記第１重合性化合物を硬化させる工程と、
を含み、
前記第１重合性化合物の硬化工程では、形成された硬化物を連続的に前記バッファ領域とは反対側に移動させながら、前記硬化用領域に連続的に活性エネルギー線を照射し、前記一次硬化物を形成する、
請求項１０に記載の立体造形物の製造方法。
【請求項１３】
前記一次硬化物の形成後、前記一次硬化物が含む前記第２重合性化合物を、熱、マイクロ波、化学線、水、酸、塩基、または活性エネルギー線によって硬化させる工程を含む、
請求項１０〜１２のいずれか一項に記載の立体造形物の製造方法。
【請求項１４】
請求項１〜９のいずれか一項に記載の樹脂組成物の硬化物である、立体造形物。
【発明の詳細な説明】
【技術分野】
【０００１】
本発明は、樹脂組成物、およびこれを用いた立体造形物の製造方法、ならびに立体造形物に関する。
【背景技術】
【０００２】
近年、複雑な形状の立体造形物を比較的容易に製造できる様々な方法が開発されている。立体造形物を製造する方法の一つとして、活性エネルギー線によって硬化する化合物を含む液体状の樹脂組成物に活性エネルギー線を選択的に照射して、所望の形状に樹脂組成物を硬化させる方法が知られている（例えば特許文献１）。【０００３】
また、上記のような立体造形物の作製の際には、光硬化性樹脂組成物として、ウレタン（メタ）アクリレート、オリゴエステル（メタ）アクリレート、エポキシ（メタ）アクリレート、チオールおよびエン化合物、感光性ポリイミド等の各種ラジカル重合性化合物を含有する樹脂組成物（特許文献２等）や、エポキシ化合物、環状エーテル化合物、環状ラクトン化合物、環状アセタール化合物、環状チオエーテル化合物、スピロオルソエステル化合物、ビニルエーテル化合物等の各種カチオン重合性化合物を含有する樹脂組成物（特許文献３）等が使用されている。【０００４】
ここで、ラジカル重合性化合物を含む樹脂組成物は、硬化速度が速く、得られる立体造形物の機械的強度が高いという利点がある。その一方で、硬化時の収縮が大きく、得られる立体造形物の寸法精度が低くなりやすいとの課題がある。一方、カチオン重合性化合物を含む樹脂組成物は、硬化収縮し難く、得られる立体造形物の寸法精度が高いという利点がある。ただし、硬化速度が比較的遅く、さらには得られる立体造形物の機械的強度（特に耐衝撃性や耐折り曲げ性等の靱性）が十分でない等の課題がある。【０００５】
そこで、例えばラジカル重合性化合物およびカチオン重合性化合物の両方を含む樹脂組成物を、立体造形物の作製に用いることが提案されている（例えば特許文献４）。当該樹脂組成物によれば、硬化速度を比較的早くすることが可能であり、さらに得られる立体造形物の寸法精度を高めることも可能である。ただし、当該樹脂組成物から得られる立体造形物は、汎用の樹脂で作製した立体造形物と比較すると、機械的特性や熱的特性が低いとの課題があり、これらの点でさらなる改良が求められていた。【０００６】
ここで近年、新たな立体造形物の製造方法として、ラジカル重合性化合物を含む液体状の樹脂組成物を連続的に硬化させる方法が提案されている（特許文献５および６）。当該方法では、まず、活性エネルギー線を照射しても樹脂組成物が硬化しないバッファ領域と、活性エネルギー線の照射によって樹脂組成物が硬化する硬化用領域とを、造形槽内に設ける。このとき、バッファ領域が造形槽底部側、硬化用領域が造形槽上部側に位置するよう、それぞれの領域を形成する。そして、硬化用領域に立体造形の基点となるキャリアを配置し、バッファ領域（造形槽底部）側から硬化用領域に活性エネルギー線を選択的に照射する。これにより、キャリア表面に立体造形物の一部（樹脂組成物の硬化物）が形成される。そしてさらに、当該キャリアを造形槽上部側に引き上げながら、連続的に活性エネルギー線を照射することで、キャリアの下方に、樹脂組成物の硬化物が連続的に形成され、継ぎ目のない立体造形物が作製される。【０００７】
なお、上記バッファ領域は、造形槽と樹脂組成物の硬化物とが接触しないように設けられる領域であり、バッファ領域には通常、活性エネルギー線による樹脂組成物の硬化を阻害するための酸素が、連続的に供給される。
【先行技術文献】
【特許文献】
【０００８】
【特許文献１】特開平６−１７０９５４号公報
【特許文献２】特開平１−２０４９１５号公報
【特許文献３】特開平１−２１３３０４号公報
【特許文献４】特開２０１３−１６６８９３号公報
【特許文献５】特表２０１６−５０９９６２号公報
【特許文献６】特表２０１６−５０９９６４号公報
【発明の概要】
【発明が解決しようとする課題】
【０００９】
近年、立体造形物を種々の用途に適用することが検討されており、より高い強度を有する立体造形物の提供が望まれている。そこで、例えば立体造形物を作製するための樹脂組成物にフィラーを添加することが検討されている。しかしながら、一般的なフィラー（例えば無機フィラー）は、酸素との親和性が高い。そのため、ラジカル重合性化合物を含む樹脂組成物にフィラーを添加すると、樹脂組成物の硬化の際に、フィラーに吸着された酸素によってラジカル重合が阻害されやすく（以下、当該現象を「酸素阻害」とも称する）、得られる立体造形物の強度が却って低下する、との課題があった。【００１０】
また上記酸素阻害は、上述のラジカル重合性化合物およびカチオン重合性化合物の両方を含む樹脂組成物にフィラーを添加した場合にも生じやすかった。そしてさらに、上述の特許文献５または６に記載の方法では、バッファ領域形成のために樹脂組成物および酸素を混合することから、フィラーの添加によって、特に酸素阻害が生じやすかった。したがって、適度な造形速度かつ高い寸法精度で、高い強度を有する立体造形物を作製することが可能な樹脂組成物はいまだ得られていないというのが実状であった。【００１１】
本発明は、上記課題を鑑みてなされたものである。すなわち本発明は、立体造形物を適度な速度および高い寸法精度で作製可能であり、かつ得られる立体造形物の強度が高い樹脂組成物の提供を目的とする。
【課題を解決するための手段】
【００１２】
本発明の第１は、以下の樹脂組成物にある。
［１］液体状の樹脂組成物に活性エネルギー線を選択的に照射して、前記樹脂組成物の硬化物からなる立体造形物を製造する方法に使用される樹脂組成物であって、ラジカル重合性を有する、常温で液体状の第１重合性化合物と、ラジカル重合性を有さない、常温で液体状の第２重合性化合物と、フィラーと、を少なくとも含み、前記フィラーの表面が前記第２重合性化合物で覆われている、樹脂組成物。【００１３】
［２］前記第２重合性化合物が、熱、マイクロ波、化学線、水、酸、塩基、および活性エネルギー線のいずれかによって重合する基を有する、［１］に記載の樹脂組成物。
［３］前記フィラーが、有機高分子繊維、ウィスカー状無機化合物、粘土化合物、ガラス、セラミック、金属、およびカーボンからなる群から選ばれる少なくとも一種である、［１］または［２］に記載の樹脂組成物。
［４］前記フィラーが繊維状である、［１］〜［３］のいずれかに記載の樹脂組成物。【００１４】
［５］前記有機高分子繊維が多糖類ナノファイバーである、［３］に記載の樹脂組成物。
［６］前記フィラーが、前記第２重合性化合物と反応可能な官能基を有する処理剤によって表面処理されている、［１］〜［５］のいずれかに記載の樹脂組成物。
［７］前記処理剤が、シランカップリング剤である、［６］に記載の樹脂組成物。
［８］前記第１重合性化合物が、不飽和カルボン酸エステル化合物および／または不飽和カルボン酸アミド化合物である、［１］〜［７］のいずれかに記載の樹脂組成物。
［９］前記第２重合性化合物が、環状エーテル基、シアネート基、イソシアネート基、およびヒドロシリル基からなる群から選ばれる少なくとも一種の基を含む、［１］〜［８］のいずれかに記載の樹脂組成物。【００１５】
本発明の第２は、以下の立体造形物の製造方法、および立体造形物にある。
［１０］上記［１］〜［９］のいずれかに記載の樹脂組成物に活性エネルギー線を選択的に照射して、前記第１重合性化合物の硬化物を含む一次硬化物を形成する工程を含む、立体造形物の製造方法。
［１１］造形槽に充填された前記樹脂組成物に活性エネルギー線を選択的に照射し、前記第１重合性化合物の硬化物を含む第１造形物層を形成する工程と、前記第１造形物層上に前記樹脂組成物を供給する工程と、前記樹脂組成物の供給工程で供給された前記樹脂組成物に活性エネルギー線を選択的に照射して、前記第１造形物層上に、前記第１重合性化合物の硬化物を含む第２造形物層を形成する工程と、を含み、前記樹脂組成物の供給工程および前記第２造形物層の形成工程を繰り返し行い、前記一次硬化物を立体的に形成する、［１０］に記載の立体造形物の製造方法。【００１６】
［１２］前記樹脂組成物および酸素を含み、酸素により前記第１重合性化合物の硬化が阻害されるバッファ領域、ならびに前記樹脂組成物を少なくとも含み、前記バッファ領域より酸素濃度が低く、前記第１重合性化合物の硬化が可能な硬化用領域を、造形物槽内に隣接して形成する工程と、前記バッファ領域側から前記樹脂組成物に活性エネルギー線を選択的に照射して、前記硬化用領域で前記第１重合性化合物を硬化させる工程と、を含み、前記第１重合性化合物の硬化工程では、形成された硬化物を連続的に前記バッファ領域とは反対側に移動させながら、前記硬化用領域に連続的に活性エネルギー線を照射し、前記一次硬化物を形成する、［１０］に記載の立体造形物の製造方法。
［１３］前記一次硬化物の形成後、前記一次硬化物が含む前記第２重合性化合物を、熱、マイクロ波、化学線、水、酸、塩基、または活性エネルギー線によって硬化させる工程を含む、［１０］〜［１２］のいずれかに記載の立体造形物の製造方法。
［１４］上記［１］〜［９］のいずれかに記載の樹脂組成物の硬化物である、立体造形物。
【発明の効果】
【００１７】
本発明の樹脂組成物を用いた立体造形物の製造方法によれば、立体造形物を適度な速度、かつ高い寸法精度で作製することが可能である。また、本発明の樹脂組成物によれば、高い強度を有する立体造形物を作製することが可能である。
【図面の簡単な説明】
【００１８】
【図１】図１は、本発明の一実施形態に係る立体造形物の製造装置の模式図である。
【図２】図２Ａおよび図２Ｂは、本発明の他の実施形態に係る立体造形物の製造装置の模式図である。
【発明を実施するための形態】
【００１９】
前述のように、立体造形物の強度向上等のために、各種樹脂組成物にフィラーを添加することが検討されている。しかしながら、一般的なフィラーは、酸素との親和性が高い。そして、このようなフィラーを、ラジカル重合性化合物を含む樹脂組成物に含めると、樹脂組成物の硬化（活性エネルギー線による硬化）の際に、ラジカル重合が酸素によって阻害されやすく、樹脂の硬化が不十分になりやすかった。したがって、樹脂組成物にフィラーを添加しても、立体造形物の強度が十分に高まらなかったり、却って強度が低下する等の課題があった。
【００２０】
これに対し、本発明の樹脂組成物では、フィラーの表面が、ラジカル重合性を有さない第２重合性化合物、すなわち酸素によって重合が阻害され難い化合物で覆われている。そのため、樹脂組成物の調製の際に、フィラーが酸素を吸着していたとしても、当該酸素がラジカル重合性化合物の重合等に影響を及ぼし難い。したがって、樹脂組成物を十分に硬化させることが可能となり、強度の高い立体造形物が得られやすい。また、当該樹脂組成物には、ラジカル重合性を有する第１重合性化合物と、ラジカル重合性を有さない第２重合性化合物とが含まれる。そのため、当該樹脂組成物は、第１重合性化合物由来の比較的早い硬化速度、および第２重合性化合物由来の高い寸法精度も兼ね備える。
【００２１】
ここで、本明細書において、フィラーの表面が、第２重合性化合物で覆われているとは、フィラーの表面が実質的に第１重合性化合物と接しないように、第２重合性化合物によって覆われていればよく、その状態は特に制限されない。例えば各フィラーが第２重合性化合物によって個別に覆われていてもよく、複数のフィラーが、一塊もしくは一続きの第２重合性化合物中に分散された状態等であってもよい。
【００２２】
フィラーの表面が第２重合性化合物で覆われているか否かは、樹脂組成物の硬化物の断面を顕微鏡で画像観察することにより確認することができる。具体的には、樹脂組成物の硬化物を機械研磨装置等で研磨し、断面を作製する。そして、当該断面に対して赤外顕微鏡にてＡＴＲイメージング測定を行い、フィラーの周囲に存在する樹脂の官能基の種類を分析する。これにより、フィラーがどのような樹脂によって覆われているかを特定することができる。
【００２３】
以下、樹脂組成物について先に説明し、その後、当該樹脂組成物を用いた立体造形物の製造方法を説明する。
【００２４】
１．樹脂組成物
本発明の一実施形態に係る樹脂組成物には、ラジカル重合性を有する、液体状の第１重合性化合物と、ラジカル重合性を有さない、液体状の第２重合性化合物と、フィラーと、が少なくとも含まれる。樹脂組成物には通常、上記成分以外にラジカル重合開始剤や硬化剤がさらに含まれる。また、樹脂組成物には、各種添加剤等が含まれていてもよい。
【００２５】
１−１．第１重合性化合物
樹脂組成物に含まれる第１重合性化合物（以下、「ラジカル重合性化合物」とも称する）は、常温で液体状であり、活性エネルギー線の照射によってラジカル重合し、硬化する化合物であればよい。ラジカル重合性化合物は、モノマーであってもよく、オリゴマーであってもよく、プレポリマーであってもよく、これらの混合物であってもよい。樹脂組成物には、ラジカル重合性化合物が１種のみ含まれていてもよく、２種以上含まれていてもよい。ラジカル重合性化合物を重合させる活性エネルギー線の例には、紫外線、Ｘ線、電子線、γ線、可視光線等が含まれる。
【００２６】
ラジカル重合性化合物は、活性エネルギー線の照射によってラジカル重合可能な基を有していればその種類は特に制限されず、例えば、エチレン基、プロペニル基、ブテニル基、ビニルフェニル基、アリルエーテル基、ビニルエーテル基、マレイル基、マレイミド基、(メタ)アクリルアミド基、アセチルビニル基、ビニルアミド基、（メタ）アクリロイル基、等を分子内に１つ以上有する化合物とすることができる。これらの中でも、分子内に不飽和カルボン酸エステル構造を１つ以上含む後述の不飽和カルボン酸エステル化合物であることが好ましく、（メタ）アクリロイル基を含む（メタ）アクリレート系化合物であることが特に好ましい。なお、本明細書において、「（メタ）アクリル」との記載は、メタクリルおよび／またはアクリルを表し、「（メタ）アクリロイル」との記載は、メタクリロイルおよび／またはアクリロイルを表し、「（メタ）アクリレート」との記載は、メタクリレートおよび／またはアクリレートを表す。
【００２７】
上記ラジカル重合性化合物の一つである「アリルエーテル基を有する化合物」の例には、フェニルアリルエーテル、ｏ−，ｍ−，ｐ−クレゾールモノアリルエーテル、ビフェニル−２−オールモノアリルエーテル、ビフェニル−４−オールモノアリルエーテル、ブチルアリルエーテル、シクロヘキシルアリルエーテル、シクロヘキサンメタノールモノアリルエーテル、フタル酸ジアリルエーテル、イソフタル酸ジアリルエーテル、ジメタノールトリシクロデカンジアリルエーテル、１,４-シクロヘキサンジメタノールジアリルエーテル、アルキレン（炭素数２〜５）グリコールジアリルエーテル、ポリエチレングリコールジアリルエーテル、グリセリンジアリルエーテル、トリメチロールプロパンジアリルエーテル、ペンタエリスリトールジアリルエーテル、ポリグリセリン（重合度２〜５）ジアリルエーテル、トリメチロールプロパントリアリルエーテル、グリセリントリアリルエーテル、ペンタエリスリトールテトラアリルエーテル及びテトラアリルオキシエタン、ペンタエリスリトールトリアリルエーテル、ジグリセリントリアリルエーテル、ソルビトールトリアリルエーテルおよびポリグリセリン（重合度３〜１３）ポリアリルエーテル等が含まれる。
【００２８】
また、上記「ビニルエーテル基を有する化合物」の例には、ブチルビニルエーテル、ブチルプロペニルエーテル、ブチルブテニルエーテル、ヘキシルビニルエーテル、１，４−ブタンジオールジビニルエーテル、エチルヘキシルビニルエーテル、フェニルビニルエーテル、ベンジルビニルエーテル、エチルエトキシビニルエーテル、アセチルエトキシエトキシビニルエーテル、シクロヘキシルビニルエーテル、トリシクロデカンビニルエーテル、アダマンチルビニルエーテル、シクロヘキサンジメタノールジビニルエーテル、トリシクロデカンジメタノールジビニルエーテル、ビスフェノールＡのＥＯ付加物ジビニルエーテル、シクロヘキサンジオールジビニルエーテル、シクロペンタジエンビニルエーテル、ノルボルニルジメタノールジビニルエーテル、ジビニルレゾルシン、ジビニルハイドロキノン、エチレングリコールジビニルエーテル、ジエチレングリコールジビニルエーテル、トリエチレングリコールジビニルエーテル、プロピレングリコールジビニルエーテル、ジプロピレングリコールビニルエーテル、ブチレンジビニルエーテル、ジブチレングリコールジビニルエーテル、４−シクロヘキサンジビニルエーテル、オキサノルボナンジビニルエーテル、ネオペンチルグリコールジビニルエーテル、グリセリントリビニルエーテル、オキセタンジビニルエーテル、グリセリンエチレンオキシド付加物トリビニルエーテル（エチレンオキシドの付加モル数６）、トリメチロールプロパントリビニルエーテル、トリビニルエーテルエチレンオキシド付加物トリビニルエーテル（エチレンオキシドの付加モル数３）、ペンタエリスリトールトリビニルエーテル、ジトリメチロールプロパンヘキサビニルエーテルおよびそれらのオキシエチレン付加物等が含まれる。
【００２９】
上記「マレイミド基を有する化合物」の例には、フェニルマレイミド、シクロヘキシルマレイミド、ｎ−ヘキシルマレイミド等が含まれる。
【００３０】
上記「（メタ）アクリルアミド基を有する化合物」の例には、(メタ）アクリルアミド、Ｎ，Ｎ−ジメチル（メタ）アクリルアミド、Ｎ−エチル（メタ）アクリルアミド、Ｎ−イソプロピル（メタ）アクリルアミド、Ｎ−ヒドロキシエチル（メタ）アクリルアミド、Ｎ−ブチル（メタ）アクリルアミド、イソブトキシメチル（メタ）アクリルアミド、ジアセトン（メタ）アクリルアミド、ビスメチレンアクリルアミド、ジ（エチレンオキシ）ビスプロピルアクリルアミド、およびトリ（エチレンオキシ）ビスプロピルアクリルアミド、（メタ）アクリロイルモルホリン等が含まれる。
【００３１】
一方、上述の「（メタ）アクリレート系化合物」の例には、イソアミル（メタ）アクリレート、ステアリル（メタ）アクリレート、ラウリル（メタ）アクリレート、ブチル（メタ）アクリレート、ペンチル（メタ）アクリレート、オクチル（メタ）アクリレート、イソオクチル（メタ）アクリレート、イソノニル（メタ）アクリレート、デシル（メタ）アクリレート、イソデシル（メタ）アクリレート、トリデシル(メタ)アクリレート、イソミルスチル（メタ）アクリレート、イソステアリル（メタ）アクリレート、ジシクロペンテニルオキシエチル（メタ）アクリレート、ジシクロペンテニル（メタ）アクリレート、２−エチルヘキシル（メタ）アクリレート、ジメチルアミノエチル（メタ）アクリレート、ジエチルアミノエチル（メタ）アクリレート、２−エチルヘキシル−ジグリコール（メタ）アクリレート、２−（メタ）アクリロイロキシエチルヘキサヒドロフタル酸、メトキシエトキシエチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、ペンタクロロフェニル（メタ）アクリレート、ペンタブロモフェニル（メタ）アクリレート、テトラヒドロフルフリル（メタ）アクリレート、ジシクロペンタニル（メタ）アクリレート、シクロヘキシル（メタ）アクリレート、イソボルニル（メタ）アクリレート、ポリエチレングリコールモノ（メタ）アクリレート、ポリプロピレングリコールモノ（メタ）アクリレート、グリセリン（メタ）アクリレート、７−アミノ−３，７−ジメチルオクチル（メタ）アクリレート、２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート、ベンジル（メタ）アクリレート、２−（２−エトキシエトキシ）エチル（メタ）アクリレート、２−エチルヘキシルカルビトール（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸、２−（メタ）アクリロイルオキシエチルヘキサヒドロフタル酸、およびｔ−ブチルシクロヘキシル（メタ）アクリレート等を含む単官能の（メタ）アクリレートモノマー；
トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、シクロヘキサンジ（メタ）アクリレート、シクロヘキサンジメタノールジ（メタ）アクリレート、ネオペンチルグリコールジ（メタ）アクリレート、トリシクロデカンジイルジメチレンジ（メタ）アクリレート、ジメチロール−トリシクロデカンジ（メタ）アクリレート、ポリエステルジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジ（メタ）アクリレート、トリプロピレングリコールジ（メタ）アクリレート、およびトリシクロデカンジメタノールジ（メタ）アクリレート等を含む２官能の（メタ）アクリレートモノマー；
トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ジトリメチロールプロパンテトラ（メタ）アクリレート、ジペンタエリスリトールモノヒドロキシペンタ（メタ）アクリレート、グリセリンプロポキシトリ（メタ）アクリレート、およびペンタエリスリトールエトキシテトラ（メタ）アクリレート等を含む３官能以上の（メタ）アクリレートモノマー；
およびこれらのオリゴマーやプレポリマー等が含まれる。
【００３２】
また、「（メタ）アクリレート系化合物」は、各種（メタ）アクリレートモノマーやそのオリゴマーをさらに変性したもの（変性物）であってもよい。変性物の例には、トリエチレングリコールジアクリレート、ポリエチレングリコールジアクリレート、エチレンオキサイド変性トリメチロールプロパントリ（メタ）アクリレート、エチレンオキサイド変性ペンタエリスリトールテトラアクリレート、エチレンオキサイド変性ビスフェノールＡジ（メタ）アクリレート、エチレンオキサイド変性ノニルフェノール（メタ）アクリレート等のエチレンオキサイド変性（メタ）アクリレートモノマー；トリプロピレングリコールジアクリレート、ポリプロピレングリコールジアクリレート、プロピレンオキサイド変性トリメチロールプロパントリ（メタ）アクリレート、プロピレンオキサイド変性ペンタエリスリトールテトラアクリレート、プロピレンオキサイド変性グリセリントリ（メタ）アクリレート等のプロピレンオキサイド変性（メタ）アクリレートモノマー；カプロラクトン変性トリメチロールプロパントリ（メタ）アクリレート等のカプロラクトン変性（メタ）アクリレートモノマー；カプロラクタム変性ジペンタエリスリトールヘキサ（メタ）アクリレート等のカプロラクタム変性（メタ）アクリレートモノマー；等が含まれる。
【００３３】
「（メタ）アクリレート系化合物」はさらに、各種オリゴマーを（メタ）アクリレート化した化合物（以下、「変性（メタ）アクリレート系化合物」とも称する）であってもよい。このような変性（メタ）アクリレート系化合物の例には、ポリブタジエン（メタ）アクリレートオリゴマー、ポリイソプレン（メタ）アクリレートオリゴマー、エポキシ（メタ）アクリレートオリゴマー、ウレタン（メタ）アクリレート系化合物、シリコーン（メタ）アクリレート系化合物、ポリエステル（メタ）アクリレートオリゴマー、および直鎖（メタ）アクリルオリゴマー等が含まれる。これらの中でも特に、エポキシ（メタ）アクリレート系化合物、ウレタン（メタ）アクリレート系化合物、およびシリコーン（メタ）アクリレート系化合物を好適に用いることができる。樹脂組成物にウレタン（メタ）アクリレート系化合物やシリコーン（メタ）アクリレート系化合物が含まれると、第１重合性化合物が重合して得られた分子鎖内に、後述の第２重合性化合物との反応起点が得られることから、第１重合性化合物の重合体と第２重合性化合物の重合体が相互に結合され、得られる立体造形物の強度が高まったりする。
【００３４】
エポキシ（メタ）アクリレート系化合物は、一分子内にエポキシ基と、（メタ）アクリレート基とをそれぞれ１つ以上含む化合物であればよく、その例には、ビスフェノールＡ型エポキシ(メタ)アクリレート、ビスフェノールＦ型エポキシ(メタ)アクリレート、ビスフェニル型エポキシ(メタ)アクリレート、トリフェノールメタン型エポキシ(メタ)アクリレートや、クレゾールノボラック型エポキシ(メタ)アクリレート、フェノールノボラック型エポキシ(メタ)アクリレート等のノボラック型エポキシ(メタ)アクリレート等が含まれる。
【００３５】
ウレタン（メタ）アクリレート系化合物は、２つ以上のイソシアネート基を有する脂肪族ポリイソシアネート化合物または２つ以上のイソシアネート基を有する芳香族ポリイソシアネート化合物と、水酸基を有する（メタ）アクリル酸誘導体等とを反応させて得られる、ウレタン結合および（メタ）アクリロイル基を有する化合物とすることができる。
【００３６】
上記ウレタン（メタ）アクリレート系化合物の原料となるイソシアネート化合物の例には、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシアネート、トリジンジイソシアネート、キシリレンジイソシアネート（ＸＤＩ）、水添ＸＤＩ、リジンジイソシアネート、トリフェニルメタントリイソシアネート、トリス（イソシアネートフェニル）チオフォスフェート、テトラメチルキシリレンジイソシアネート、１，６，１１−ウンデカントリイソシアネート等が含まれる。
【００３７】
また、上記ウレタン（メタ）アクリレート系化合物の原料となるイソシアネート化合物の例には、エチレングリコール、プロピレングリコール、グリセリン、ソルビトール、トリメチロールプロパン、カーボネートジオール、ポリエーテルジオール、ポリエステルジオール、ポリカプロラクトンジオール等のポリオールと過剰のイソシアネート化合物との反応により得られる鎖延長されたイソシアネート化合物も含まれる。
【００３８】
一方、上記ウレタン（メタ）アクリレート系化合物の原料となる、水酸基を有する（メタ）アクリル酸誘導体の例には、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート等のヒドロキシアルキル（メタ）アクリレート；エチレングリコール、プロピレングリコール、１，３−プロパンジオール、１，３−ブタンジオール、１，４−ブタンジオール、ポリエチレングリコール等の二価のアルコールのモノ（メタ）アクリレート；トリメチロールエタン、トリメチロールプロパン、グリセリン等の三価のアルコールのモノ（メタ）アクリレートやジ（メタ）アクリレート；ビスフェノールＡ型エポキシアクリレート等のエポキシ（メタ）アクリレート等が含まれる。
【００３９】
上記構造のウレタン（メタ）アクリレート系化合物は、市販されているものであってもよく、その例には、Ｍ−１１００、Ｍ−１２００、Ｍ−１２１０、Ｍ−１６００（いずれも東亞合成社製）、ＥＢＥＣＲＹＬ２１０、ＥＢＥＣＲＹＬ２２０、ＥＢＥＣＲＹＬ２３０、ＥＢＥＣＲＹＬ２７０、ＥＢＥＣＲＹＬ１２９０、ＥＢＥＣＲＹＬ２２２０、ＥＢＥＣＲＹＬ４８２７、ＥＢＥＣＲＹＬ４８４２、ＥＢＥＣＲＹＬ４８５８、ＥＢＥＣＲＹＬ５１２９、ＥＢＥＣＲＹＬ６７００、ＥＢＥＣＲＹＬ８４０２、ＥＢＥＣＲＹＬ８８０３、ＥＢＥＣＲＹＬ８８０４、ＥＢＥＣＲＹＬ８８０７、ＥＢＥＣＲＹＬ９２６０（いずれもダイセル・オルネクス社製）、アートレジンＵＮ−３３０、アートレジンＳＨ−５００Ｂ、アートレジンＵＮ−１２００ＴＰＫ、アートレジンＵＮ−１２５５、アートレジンＵＮ−３３２０ＨＢ、アートレジンＵＮ−７１００、アートレジンＵＮ−９０００Ａ、アートレジンＵＮ−９０００Ｈ（いずれも根上工業社製）、Ｕ−２ＨＡ、Ｕ−２ＰＨＡ、Ｕ−３ＨＡ、Ｕ−４ＨＡ、Ｕ−６Ｈ、Ｕ−６ＨＡ、Ｕ−６ＬＰＡ、Ｕ−１０Ｈ、Ｕ−１５ＨＡ、Ｕ−１０８、Ｕ−１０８Ａ、Ｕ−１２２Ａ、Ｕ−１２２Ｐ、Ｕ−３２４Ａ、Ｕ−３４０Ａ、Ｕ−３４０Ｐ、Ｕ−１０８４Ａ、Ｕ−２０６１ＢＡ、ＵＡ−３４０Ｐ、ＵＡ−４０００、ＵＡ−４１００、ＵＡ−４２００、ＵＡ−４４００、ＵＡ−５２０１Ｐ、ＵＡ−７１００、ＵＡ−７２００、ＵＡ−Ｗ２Ａ（いずれも新中村化学工業社製）、ＡＨ−６００、ＡＩ−６００、ＡＴ−６００、ＵＡ−１０１Ｉ、ＵＡ−１０１Ｔ、ＵＡ−３０６Ｈ、ＵＡ−３０６Ｉ、ＵＡ−３０６Ｔ（いずれも共栄社化学社製）等が含まれる。
【００４０】
一方、ウレタン（メタ）アクリレート系化合物は、ポリイソシアネートのイソシアネート基を（メタ）アクリレート基を有するブロック剤によりブロック化して得られるブロックイソシアネートを用いることができるであってもよい。
【００４１】
ブロックイソシアネートを得るために用いられるポリイソシアネートは、前述の「ウレタン（メタ）アクリレート系化合物の原料となる「イソシアネート化合物」であってもよく、これらの化合物とポリオールやポリアミンとを反応させた化合物であってもよい。ポリオールの例には、従来公知のポリエーテルポリオール、ポリエステルポリオール、ポリマーポリオール、植物油ポリオール、さらには含リンポリオールやハロゲン含有ポリオール等の難燃ポリオール等が含まれる。これらのポリオールは、ブロックイソシアネート中に１種のみ含まれていてもよく、２種以上が含まれていてもよい。
【００４２】
イソシアネート等と反応させる上記ポリエーテルポリオールの例には、少なくとも２個以上の活性水素基を有する化合物（具体的には、エチレングリコール、プロピレングリコール、グリセリン、トリメチロールプロパン、ペンタエリスリトール等の多価アルコール類、；エチレンジアミン等のアミン類、；エタノールアミン、ジエタノールアミン等のアルカノールアミン類；等が例示される。）を出発原料としてと、これとアルキレンオキサイド（具体的には、エチレンオキシド、プロピレンオキシド等が例示される。）との付加反応により製造されたものが挙げられる調製される化合物が含まれる。［ポリエーテルポリオールの調製方法は、例えば、ＧｕｎｔｅｒＯｅｒｔｅｌ，“Ｐｏｌｙｕｒｅｔｈａｎｅ Ｈａｎｄｂｏｏｋ”（１９８５） Ｈａｎｓｅｒ Ｐｕｂｌｉｓｈｅｒｓ社（ドイツ），ｐ．４２−５３に記載の方法参照とすることができる］。
【００４３】
上記ポリエステルポリオールの例には、アジピン酸、フタル酸等の多価カルボン酸と、エチレングリコール、１，４−ブタンジオール、１，６−ヘキサンジオール等の多価アルコールとの縮合反応物や、ナイロン製造時の廃物、トリメチロールプロパン、ペンタエリストールの廃物、フタル酸系ポリエステルの廃物、廃品を処理し誘導したポリエステルポリオール等が含まれる（例えば、岩田敬治「ポリウレタン樹脂ハンドブック」（１９８７）日刊工業新聞社ｐ．１１７の記載参照）。
【００４４】
上記ポリマーポリオールの例には、上記ポリエーテルポリオールとエチレン性不飽和単量体（例えば、ブタジエン、アクリロニトリル、スチレン等が挙げられる）とをラジカル重合触媒の存在下に反応させた重合体ポリオールが含まれる。ポリマーポリオールとしては、分子量が５０００〜１２０００程度のものが特にであることがより好ましい。
【００４５】
植物油ポリオールの例には、ひまし油、やし油等のヒドロキシル基含有植物油等が挙げられる含まれる。また、ひまし油又は水添ひまし油を原料として得られるひまし油誘導体ポリオールも好適に用いることができる。ひまし油誘導体ポリオールとしては、ひまし油、多価カルボン酸及び短鎖ジオールの反応で得られるひまし油ポリエステル、ひまし油やひまし油ポリエステルのアルキレンオキシド付加物等が含まれる。
【００４６】
難燃ポリオールの例には、リン酸化合物にアルキレンオキシドを付加して得られるリン含有ポリオールや；、エピクロルヒドリンやトリクロロブチレンオキシドを開環重合して得られるハロゲン含有ポリオール、；芳香環を有する活性水素化合物にアルキレンオキシドを付加して得られる芳香族系エーテルポリオール、；芳香環を有する多価カルボン酸と多価アルコールの縮合反応で得られる芳香族系エステルポリオール；等が含まれる。
【００４７】
上記イソシアネート等と反応させるポリオールの水酸基価としては、５〜３００ｍｇＫＯＨ／ｇであることが好ましく、１０〜２５０ｍｇＫＯＨ／ｇであることがより好ましい。水酸基価は、ＪＩＳ−Ｋ００７０に規定された方法で測定できる。
【００４８】
また、イソシアネート等と反応させる前述のポリアミンの例には、エチレンジアミン、ジエチレントリアミン、トリエチレンテトラアミン、ヘキサメチレンペンタアミン、ビスアミノプロピルピペラジン、トリス（２−アミノエチル）アミン、イソホロンジアミン、ポリオキシアルキレンポリアミン、ジエタノールアミン、トリエタノールアミン等が含まれる。
【００４９】
一方、ポリイソシアネートのイソシアネート基をブロックするためのブロック剤としては、（メタ）アクリロイル基を有し、かつ、イソシアネート基と反応し、加熱により脱離できるものであればよい。
【００５０】
このようなブロック剤の具体的例には、ｔ−ブチルアミノエチルメタクリレート（ＴＢＡＥＭＡ）、ｔ−ペンチルアミノエチルメタクリレート（ＴＰＡＥＭＡ）、ｔ−ヘキシルアミノエチルメタクリレート（ＴＨＡＥＭＡ）、ｔ−ブチルアミノプロピルメタクリレート（ＴＰＡＥＭＡ）、ｔ−ヘキシルアミノエチルメタクリレート（ＴＨＡＥＭＡ）、ｔ−ブチルアミノプロピルメタクリレート（ＴＢＡＰＭＡ）等が含まれる。
【００５１】
ポリイソシアネートのブロック化反応は、一般に−２０〜１５０℃で行うことができるが、好ましくは０〜１００℃である。１５０℃以下であれば副反応を防止することができ、他方、−２０℃以上であれば反応速度が小さすぎることがなくなるを適度な範囲とすることができる。ポリイソシアネート化合物とブロック剤のブロック化反応は、溶剤の存在の有無に関わらず、行うことができる。溶剤を用いる場合は、イソシアネート基に対して不活性な溶剤を用いるのが好ましい。ブロック化反応においては、反応触媒を使用することができる。具体的な反応触媒の例には、錫、亜鉛、鉛等の有機金属塩、金属アルコラート、及び３級アミン等が含まれる。
【００５２】
上述のように調製されるこのようなブロックイソシアネートをラジカル重合性化合物として用いることにより場合、まず、光照射によりアクリロイル基部分を重合させる。そのたのちに後、加熱することによってブロック剤を外し外すことで、生成したイソシアネート化合物を新たにポリオールやポリアミン等と重合させることによってができ、ポリウレタンやポリウレアまたはこれらの混合物を含む立体造形物を得ることができる。
【００５３】
一方、シリコーン（メタ）アクリレート系化合物は、主鎖にポリシロキサン結合を有し、その末端および／または側鎖に（メタ）アクリル酸を付加した化合物とすることができる。シリコーン（メタ）アクリレート系化合物の原料となるシリコーンは、公知の１官能、２官能、３官能、または４官能のシラン化合物（例えばアルコキシシラン等）が任意の組み合わせで重合したオルガノポリシロキサンとすることができる。シリコーンアクリレートの具体例には、市販のＴＥＧＯＲａｄ２５００（商品名：テゴケミーサービスＧｍｂＨ社製）の他、Ｘ−２２−４０１５（商品名：信越化学工業株式会社製）の様な−ＯＨ基を有する有機変性シリコーンとアクリル酸とを酸触媒下でエステル化させたもの、；ＫＢＭ４０２、ＫＢＭ４０３（商品名：いずれも信越化学工業株式会社製）の様なエポキシシラン等の有機変性シラン化合物とアクリル酸とを反応させたもの；等が含まれる。
【００５４】
ここで、樹脂組成物に含まれる第１重合性化合物（ラジカル重合性化合物）の総量は、樹脂組成物の全質量に対して１０〜７０質量％であることが好ましく、２０〜６０質量％であることがより好ましく、３０〜５０質量％であることがさらに好ましい。第１重合性化合物の量が当該範囲であると、後述のように、立体造形物を作製する際に、第１重合性化合物の硬化物によって、所望の形状が形成されやすくなる。
【００５５】
１−２．第２重合性化合物
第２重合性化合物は、常温で液体状であり、ラジカル重合性を有さず、ラジカル重合以外の重合方式で硬化する化合物であればよい。ラジカル重合以外の重合方式の例には、例えばカチオン重合やアニオン重合等の連鎖重合；、および重縮合、重付加、付加縮合等の逐次重合等が含まれ、いずれの重合方式で重合するものであってもよい。このような第２重合性化合物は、例えば熱、マイクロ波、化学線、水、酸、または塩基によって重合する基を有する化合物とすることができる。また、第１重合性化合物とは異なる波長の活性エネルギー線によって重合する化合物であってもよい。樹脂組成物には、第２重合性化合物が一種のみ含まれていてもよく、二種以上含まれていてもよい。
【００５６】
このような第２重合性化合物の例には、環状エーテル基、シアネート基、イソシアネート基、およびヒドロシリル基からなる群から選ばれる少なくとも一種の基を含む化合物が含まれる。
【００５７】
「環状エーテル基を有する化合物」の例には、エポキシドやオキセタン、テトラヒドロフラン、テトラヒドロピラン等を含む化合物が含まれる。これらの中でも、重合性等の観点から、エポキシ基を有する化合物（以下、「エポキシ系化合物」とも称する）が好ましい。エポキシ系化合物の例には、分子内に１つまたは２つ以上のエポキシ基を有するエポキシ系化合物が含まれる。エポキシ系化合物の例には、ビフェニル型エポキシ化合物、ビスフェノールＡ型エポキシ化合物、ビスフェノールＦ型エポキシ化合物、スチルベン型エポキシ化合物、ハイドロキノン型エポキシ化合物等の結晶性エポキシ化合物；クレゾールノボラック型エポキシ化合物、フェノールノボラック型エポキシ化合物、ナフトールノボラック型エポキシ化合物等のノボラック型エポキシ化合物；フェニレン骨格含有フェノールアラルキル型エポキシ化合物、ビフェニレン骨格含有フェノールアラルキル型エポキシ化合物、フェニレン骨格含有ナフトールアラルキル型エポキシ化合物等のフェノールアラルキル型エポキシ化合物；トリフェノールメタン型エポキシ化合物、アルキル変性トリフェノールメタン型エポキシ化合物、グリシジルアミン、４官能ナフタレン型エポキシ化合物等の多官能型エポキシ化合物；ジシクロペンタジエン変性フェノール型エポキシ化合物、テルペン変性フェノール型エポキシ化合物、シリコーン変性エポキシ化合物等の変性フェノール型エポキシ化合物；トリアジン核含有エポキシ化合物等の複素環含有エポキシ化合物；ナフチレンエーテル型エポキシ等が含まれる。
【００５８】
また、「シアネート基を有する化合物」は、分子内に１つまたは２つ以上のシアネート基を有する化合物であればよい。その例には、１，３−または１，４−ジシアナトベンゼン；１，３，５−トリシアナトベンゼン；１，３−、１，４−、１，６−、１，８−、２，６−、または２，７−ジシアナトナフタレン；１，３，６−トリシアナトナフタレン；２，２’−または４，４’−ジシアナトビフェニル；ビス（４−シアナトフェニル）メタン；２，２−ビス（４−シアナトフェニル）プロパン；２，２−ビス（３，５−ジクロロ−４−シアナトフェニル）プロパン；２，２−ビス（３−ジブロモ−４−ジシアナトフェニル）プロパン；ビス（４−シアナトフェニル）エーテル；ビス（４−シアナトフェニル）チオエーテル；ビス（４−シアナトフェニル）スルホン；トリス（４−シアナトフェニル）フォスファイト；トリス（４−シアナトフェニル）フォスフェート；ビス（３−クロロ−４−シアナトフェニル）メタン：４−シアナトビフェニル；４−クミルシアナトベンゼン；２−t−ブチル−１，４−ジシアナトベンゼン；２，４−ジメチル−１，３−ジシアナトベンゼン；２，５−ジ−ｔ−ブチル−ｌ，４−ジシアナトベンゼン；テトラメチル−１，４−ジシアナトベンゼン；４−クロロ−１，３−ジシアナトベンゼン；３，３’，５，５’−テトラメチル−４，４’ジシアナトジフェニルビス（３−クロロ−４−シアナトフェニル）メタン：１，１，１−トリス（４−シアナトフェニル）エタン；１，１−ビス（４−シアナトフェニル）エタン；２，２−ビス（３，５−ジクロロ−４−シアナトフェニル）プロパン；２，２−ビス（３，５−ジブロモ−４−シアナトフェニル）プロパン；ビス（ｐ−シアノフェノキシフェノキシ）ベンゼン；ジ（４−シアナトフェニル）ケトン；シアン酸化ノボラック；シアン酸化ビスフェノールポリカーボネートオリゴマー等が含まれる。
【００５９】
「イソシアネート基を有する化合物」は、分子内に１つまたは２つ以上のイソシアネート基を有する化合物であれば特に制限されず、その例には、トリレンジイソシアネート、キシリレンジイソシアネート、ナフチレンジイソシアネート、ジフェニルメタンジイソシアネート等の芳香族ジイソシアネート；イソホロンジイソシアネート、ジシクロヘキシルメタンジイソシアネート、シクロヘキシレンジイソシアネート、ジイソシアネートメチルシクロヘキサン等の脂環族ジイソシアネート；ヘキサメチレンジイソシアネート等の脂肪族ジイソシアネート；トリフェニルメタントリイソシアネート、トリス（イソシアネートフェニル）チオフォスフェート、トリメチロールプロパンとヘキサメチレンジイソシアネートの１対３付加物、ヘキサメチレンジイソシアネートの環状３量体等の３官能以上のポリイソシアネート；これらの化合物のイソシアネート基をブロック剤（例えば、アルコール類、フェノール類、ラクタム類、オキシム類、アセト酢酸アルキルエステル類、マロン酸アルキルエステル類、フタルイミド類、イミダゾール類、塩化水素、シアン化水素、亜硫酸水素ナトリウム等）で保護したブロックイソシアネート基を有するブロックイソシアネート；等が含まれる。
【００６０】
また、「ヒドロシリル基を有する化合物」は、分子内に１つまたは２つ以上のヒドロシリル基を有する化合物であればよく、その例には、メチルヒドロシロキサン−ジメチルシロキサンコポリマー等が含まれる。これらの「ヒドロシリル基を有する化合物」は、末端または側鎖にビニル基を有するポリオルガノシロキサンと付加反応することにより得られる。ビニル基を有するポリシロキサンの例には、各末端ケイ素原子にビニル基が置換されたポリジメチルシロキサン、各末端ケイ素原子にビニル基が置換されたジメチルシロキサン−ジフェニルシロキサンコポリマー、各末端ケイ素原子にビニル基が置換されたポリフェニルメチルシロキサン、各末端にトリメチルシリル基を有するビニルメチルシロキサン−ジメチルシロキサンコポリマー等が含まれる。
【００６１】
上記第２重合性化合物と後述の硬化剤との合計量は、樹脂組成物中の樹脂の総量に対して２０〜９０質量％含まれることが好ましく、３０〜８０質量％含まれることがより好ましく、４０〜６０質量％含まれることがさらに好ましい。第２重合性化合物と硬化剤との合計量が当該範囲含まれると、得られる立体造形物の寸法精度が高まりやすくなる。
【００６２】
１−３．フィラー
樹脂組成物に含まれるフィラーは特に制限されず、有機フィラーであってもよく、無機フィラーであってもよい。樹脂組成物には、フィラーが一種のみ含まれていてもよく、二種以上含まれていてもよい。
【００６３】
フィラーの例には、ソーダ石灰ガラス、珪酸ガラス、硼珪酸ガラス、アルミノ珪酸ガラス、石英ガラス等からなるガラスフィラー；アルミナ、酸化ジルコニウム、酸化チタン、チタン酸ジルコン酸鉛、炭化ケイ素、窒化ケイ素、窒化アルミニウム、酸化スズ等からなるセラミックフィラー；鉄、チタン、金、銀、銅、スズ、鉛、ビスマス、コバルト、アンチモン、カドミウム等の金属単体、あるいはこれらの合金等からなる金属フィラー；グラファイト、グラフェン、カーボンナノチューブ等からなるカーボンフィラー；ポリエステル、ポリアミド、ポリアラミド、ポリパラフェニレンベンゾビスオキサゾール、多糖類等からなる有機高分子繊維；チタン酸カリウムウィスカー、シリコーンカーバイトウィスカー、シリコンナイトライドウィスカー、α−アルミナウィスカー、酸化亜鉛ウィスカー、ホウ酸アルミニウムウィスカー、炭酸カルシウムウィスカー、水酸化マグネシウムウィスカー、塩基性硫酸マグネシウムウィスカー、ケイ酸カルシウムウィスカー等からなるウィスカー状無機化合物（上記セラミックフィラーの針状の単結晶も含む）；タルク、マイカ、クレイ、ワラストナイト、ヘクトライト、サポナイト、スチブンサイト、ハイデライト、モンモリロナイト、ノントライト、ベントナイト、Ｎａ型テトラシリシックフッ素雲母、Ｌｉ型テトラシリシックフッ素雲母、Ｎａ型フッ素テニオライト、Ｌｉ型フッ素テニオライト等の膨潤性雲母、バーミキュラライト等からなる粘土鉱物等が含まれる。またさらに、フィラーの例には、ポリエチレンやポリプロピレン等からなるポリオレフィンフィラー；ＦＥＰ（四フッ化エチレン−六フッ化プロピレン共重合体）、ＰＦＡ（四フッ化エチレン−パーフルオロアルコキシエチレン共重合体）、ＥＴＦＥ（四フッ化エチレン−エチレン共重合体）等からなるフッ素樹脂フィラー等も含まれる。
【００６４】
上記の中でも、有機高分子繊維が好ましく、特に多糖類からなるナノファイバーであることが好ましい。多糖類の例には、セルロース、ヘミセルロース、リグノセルロース、キチンおよびキトサン等が含まれる。これらのうち、得られる立体造形物の強度をより高める観点からは、セルロースおよびキチンが好ましく、セルロースがより好ましい。
【００６５】
セルロースからなる繊維状のフィラー、すなわちセルロースナノファイバー（以下、単に「ナノセルロース」ともいう。）は、植物由来の繊維質もしくは植物の細胞壁の機械的な解繊、酢酸菌による生合成、2,2,6,6-tetramethylpiperidine-1-oxyl radical（ＴＥＭＰＯ）等のＮ−オキシル化合物による酸化または電解紡糸法等によって得られる、繊維状のナノフィブリルを主成分とするセルロースナノファイバーであってもよい。また、ナノセルロースは、植物由来の繊維質もしくは植物の細胞壁を機械的に解繊した後に酸処理等をして得られる、ウィスカー状（針状）に結晶化したナノフィブリルを主成分とするセルロースナノクリスタルであってもよく、その他の形状であってもよい。ナノセルロースは、セルロースを主成分とすればよく、リグニンおよびヘミセルロース等を含んでいてもよい。脱リグニン処理を行わず、疎水性であるリグニンを含有するナノセルロースは、上記第２重合性化合物等との親和性が高いため好ましい。
【００６６】
上記フィラーの形状は特に制限されず、例えば繊維状（ウィスカー状を含む）であってもよく、粒子状であってもよいが、立体造形物の強度向上との観点から、繊維状であることが好ましい。一般的に、繊維状のフィラーでは、枝分かれしたりすることで表面積が増えやすく、酸素が表面に吸着されやすいことから、上述の酸素阻害を引き起こしやすい。これに対し、本実施形態では、上述のように、フィラーが第２重合性化合物によって覆われている。そのため、フィラーがいずれの形状を有していたとしても、フィラー表面に付着した酸素がラジカル重合性化合物の重合に影響を及ぼし難く、強度の高い立体造形物が得られやすい。
【００６７】
なお、フィラーが粒子状である場合、その平均粒径は０．００５〜２００μｍであることが好ましく、０．０１〜１００μｍであることがより好ましく、０．１〜５０μｍであることがさらに好ましい。粒子状のフィラーの平均粒径が０．１μｍ以上であると、立体造形物の強度が高まりやすくなる。一方、平均粒径が５０μｍ以下であると、立体造形物を高精細に形成しやすくなる。なお、平均粒径は、樹脂組成物を透過型電子顕微鏡（ＴＥＭ）で撮像して得られた画像を解析して、測定することができる。
【００６８】
一方、フィラーが繊維状である場合、その平均繊維径は、０．００２μｍ以上２０μｍ以下であることが好ましい。上記平均繊維径が０．００２μｍ以上であると、立体造形物の強度が高まりやすくなる。平均繊維径が２０μｍ以下であると、フィラーが樹脂組成物の粘度を高めすぎず、立体造形物の精度が良好になりやすい。フィラーの平均繊維径は、０．００５μｍ以上１０μｍ以下であることがより好ましく、０．０１μｍ以上８μｍ以下であることがさらに好ましく、０．０２μｍ以上５μｍ以下であることが特に好ましい。
【００６９】
フィラーの平均繊維長は、０．２μｍ以上２００μｍ以下であることが好ましい。上記平均繊維長が０．２μｍ以上であると、立体造形物の強度が高まりやすくなる。上記平均繊維長が１００μｍ以下であると、フィラー同士が絡み合うことによって生じるフィラーの沈降が生じにくい。フィラーの平均繊維長は、０．５μｍ以上１００μｍ以下であることがより好ましく、１μｍ以上６０μｍ以下であることがさらに好ましく、１μｍ以上４０μｍ以下であることが特に好ましい。
【００７０】
フィラーのアスペクト比は、１０以上１００００以下であることが好ましい。アスペクト比が１０以上であると、立体造形物の強度がより高くなりやすい。アスペクト比が１００００以下であると、フィラー同士が絡み合って生じるフィラーの沈降が生じにくい。フィラーのアスペクト比は、１２以上８０００以下であることがより好ましく、１５以上２０００以下であることがさらに好ましく、１８以上８００以下であることが特に好ましい。
【００７１】
フィラーの平均繊維径、平均繊維長およびアスペクト比は、樹脂組成物を透過型電子顕微鏡（ＴＥＭ）で撮像して得られた画像を解析して、測定することができる。
【００７２】
ここで、樹脂組成物に含まれるフィラーの量は、樹脂組成物の全質量に対して１〜５０質量％であることが好ましく、５〜４０質量％であることがより好ましい。フィラーの量が当該範囲であると、強度の高い立体造形物が得られやすくなる。
【００７３】
ここで、上記フィラーは、第２重合性化合物と反応可能な官能基を有する処理剤によって表面処理されていてもよい。フィラーが表面処理されていると、フィラーと第２重合性化合物との密着性が高まり、より強度の高い立体造形物が得られやすくなる。処理剤は、第２重合性化合物と反応可能な基、およびフィラーに結合可能もしくはフィラーに吸着可能な基を有するものであればよく、その種類は特に制限されない。
【００７４】
処理剤に含まれる、フィラーに結合可能もしくはフィラーに吸着可能な基や構造の例には、Ｓｉ原子や、Ｔｉ原子、Ｚｒ原子、カルボキシル基、アミノ基、イミノ基、シアノ基、アゾ基、アジ基、チオール基、スルホ基、（メタ）アクリロイル基、エポキシ基、イソシアネート基等が含まれる。これらの中でも、フィラーに対する反応性等の観点から、Ｓｉ原子、Ｔｉ原子、Ｚｒ原子が好ましく、特にＳｉ原子が好ましい。また、処理剤に含まれる第２重合性化合物と反応可能な基の例には、アミノ基、イミノ基、エポキシ基、グリシジル基、オキセタニル基、イソシアネート基、シアネート基、ビニル基、スチリル基、ヒドロシリル基、メルカプト基、ウレイド基等が含まれる。
【００７５】
以上のことから、処理剤は、シランカップリング剤、チタンカップリング剤、またはジルコニウム系カップリング剤であることが好ましく、シランカップリング剤であることが特に好ましい。
【００７６】
シランカップリング剤の例には、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、トリス−（トリメトキシシリルプロピル）イソシアヌレート、３−ウレイドプロピルトリアルコキシシラン、３−メルカプトプロピルメチルジメトキシシラン、３−メルカプトプロピルトリメトキシシラン、３−イソシアネートプロピルトリエトキシシラン等の反応性官能基を有する化合物；
トリメチルメトキシシラン、トリメチルエトキシシラン、ｎ−プロピルトリメトキシシラン、ｎ−プロピルトリエトキシシラン、ｎ−プロピルトリブトキシシラン、イソブチルトリメトキシシラン、イソブチルトリエトキシシラン、ヘキシルトリメトキシシラン、ジエチルジメトキシシラン、ジエチルジエトキシシラン、ジヘキシルジメトキシシラン、トリヘキシルメトキシシラン、オクチルトリエトキシシラン、デシルトリメトキシシラン、ヘキサデシルトリメトキシシラン、ｎ−プロピルトリアセトキシシラン、ｎ−プロピルトリクロロシラン、１−プロピン−３−イルトリメトキシシラン、１−プロピン−３−イルトリエトキシシラン、１−プロピン−３−イルトリブトキシシラン、２−シクロヘキセン−１−イルトリエトキシシラン、１，３−ヘキサジイン−５−イルトリエトキシシラン等の脂肪族炭化水素基を有する化合物；
フェニルトリメトキシシラン、フェニルトリエトキシシラン、ナフチルトリメトキシシラン、ナフチルトリエトキシシラン、アンスリルトリメトキシシラン、フェナンスリルトリメトキシシラン、ビフェニルトリメトキシシラン、ジフェニルジメトキシシラン、トリフェニルメトキシシラン、メチルフェニルジメトキシシラン、２−メチルベンジルトリメトキシシラン、３−メチルベンジルトリメトキシシラン、４−メチルベンジルトリメトキシシラン等の芳香族炭化水素基を有する化合物；
ヘキサメチルジシラザン等シラザン系化合物等が含まれる。
【００７７】
また、チタンカップリング剤の具体例には、メチルトリメトキシチタン、エチルトリエトキシチタン、ｎ−プロピルトリメトキシチタン、ｉ−プロピルトリエトキシチタン、ｎ−ヘキシルトリメトキシチタン、シクロヘキシルトリエトキシチタン、フェニルトリメトキシチタン、３−クロロプロピルトリエトキシチタン、３−アミノプロピルトリメトキシチタン、３−アミノプロピルトリエトキシチタン、３−（２−アミノエチル）−アミノプロピルトリメトキシチタン、３−（２−アミノエチル）−アミノプロピルトリエトキシチタン、３−（２−アミノエチル）−アミノプロピルメチルジメトキシチタン、３−アニリノプロピルトリメトキシチタン、３−メルカプトプロピルトリエトキシチタン、３−イソシアネートプロピルトリメトキシチタン、３−グリシドキシプロピルトリエトキシチタン、３−ウレイドプロピルトリメトキシチタンなどのトリアルコキシチタン類；ジメチルジエトキシチタン、ジエチルジエトキシチタン、ジ−ｎ−プロピルジメトキシチタン、ジ−ｉ−プロピルジエトキシチタン、ジ−ｎ−ペンチルジメトキシチタン、ジ−ｎ−オクチルジエトキシチタン、ジ−ｎ−シクロヘキシルジメトキシチタン、ジフェニルジメトキシチタン等が含まれる。
【００７８】
さらに、ジルコニウム系カップリング剤の具体例には、トリ−ｎ−ブトキシ・エチルアセトアセテートジルコニウム、ジ−ｎ−ブトキシ・ビス（エチルアセトアセテート）ジルコニウム、ｎ−ブトキシ・トリス（エチルアセトアセテート）ジルコニウム、テトラキス（ｎ−プロピルアセトアセテート）ジルコニウム、テトラキス（アセチルアセトアセテート）ジルコニウム、テトラキス（エチルアセトアセテート）ジルコニウム、ジ−ｎ−ブトキシ・ビス（アセチルアセトナート）ジルコニウム等が含まれる。
【００７９】
上記の中でも、特に反応性の官能基を有するシランカップリング剤が好ましい。なお、フィラーを処理剤で表面処理する方法は特に制限されず、例えば任意の溶媒にフィラーを分散させ、当該分散液内に処理剤を添加して、攪拌した後に濾過等で溶媒を除去し、加熱乾燥する方法等とすることができる。フィラーを処理剤で表面処理する際には、フィラー１００質量部に対して、処理剤０．１〜５質量部程度添加して処理することが好ましい。
【００８０】
１−４．ラジカル重合開始剤
樹脂組成物に含まれるラジカル重合開始剤は、活性エネルギー線の照射によってラジカルを発生させることが可能であり、上述の第１重合性化合物を重合させることが可能な化合物であれば特に制限されず、公知のラジカル重合開始剤とすることができる。
【００８１】
ラジカル重合開始剤の例には、２−ヒドロキシ−２−メチル−１−フェニルプロパン−１−オン（ＢＡＳＦ社製、ＩＲＧＡＣＵＲＥ  １１７３（「ＩＲＧＡＣＵＲＥ」は同社の登録商標）等）、２−ヒドロキシ−１−｛４−［４−（２−ヒドロキシ−２−メチループロピオニル）−ベンジル］フェニル｝−２−メチル−プロパン−１−オン（ＢＡＳＦ社製、ＩＲＧＡＣＵＲＥ  １２７等）、１−［４−（２−ヒドロキシエトキシ）−フェニル］−２−ヒドロキシ−２−メチル−１−プロパン−１−オン（ＢＡＳＦ社製、ＩＲＧＡＣＵＲＥ  ２９５９等）、２，２−ジメトキシー１，２−ジフェニルエタンー１−オン（ＢＡＳＦ社製、ＩＲＧＡＣＵＲＥ  ６５１等）、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン、ベンゾイン、ベンゾインメチルエーテル、ベンゾインイソプロピルエーテル、ジフェニル（２，４，６−トリメチルベンゾイル）ホスフィンオキシド、ビス（２，４，６−トリメチルベンゾイル）−フェニルフォスフィンオキサイド、ベンジル、メチルフェニルグリオキシエステル、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、３，３’−ジメチル−４−メトキシベンゾフェノン、２−イソプロピルチオキサントン、２，４−ジメチルチオキサントン、２，４−ジエチルチオキサントン、２，４−ジクロロチオキサントン、ミヒラ−ケトン、４，４’−ジエチルアミノベンゾフェノン、１０−ブチル−２−クロロアクリドン、２−エチルアンスラキノン、９，１０−フェナンスレンキノン、カンファーキノンおよび２，４−ジエチルオキサンテン−９−オン等が含まれる。
【００８２】
ラジカル重合開始剤は、樹脂組成物の総量に対して０．０１〜１０質量％含まれることが好ましく、０．１〜５質量％含まれることがより好ましく、０．３〜３質量％含まれることがさらに好ましい。ラジカル重合開始剤が当該範囲含まれると、上述の第１重合性化合物（ラジカル重合性化合物）を効率よく重合させることが可能となる。
【００８３】
１−５．硬化剤
樹脂組成物には、上述の第２重合性化合物を硬化させるための硬化剤や硬化促進剤がさらに含まれていてもよい。硬化剤や硬化促進剤の種類は、上述の第２重合性化合物の種類等に応じて適宜選択される。
【００８４】
硬化剤や硬化促進剤の例には、エチレンジアミン、トリメチレンジアミン、テトラメチレンジアミン、ヘキサメチレンジアミン等の炭素数２〜２０の直鎖脂肪族ジアミン、メタフェニレンジアミン、パラフェニレンジアミン、パラキシレンジアミン、４，４'−ジアミノジフェニルメタン、４，４'−ジアミノジフェニルプロパン、４，４'−ジアミノジフェニルエーテル、４，４'−ジアミノジフェニルスルホン、４，４'−ジアミノジシクロヘキサン、ビス（４−アミノフェニル）フェニルメタン、１，５−ジアミノナフタレン、メタキシレンジアミン、パラキシレンジアミン、１，１−ビス（４−アミノフェニル）シクロヘキサン、Ｎ，Ｎ−ジメチル−ｎ−オクチルアミン、ジシアノジアミド等のアミノ類；アニリン変性レゾール樹脂やジメチルエーテルレゾール樹脂等のレゾール型フェノール樹脂；フェノールノボラック樹脂、クレゾールノボラック樹脂、ｔｅｒｔ−ブチルフェノールノボラック樹脂、ノニルフェノールノボラック樹脂等のノボラック型フェノール樹脂；フェニレン骨格含有フェノールアラルキル樹脂、ビフェニレン骨格含有フェノールアラルキル樹脂等のフェノールアラルキル樹脂；ナフタレン骨格やアントラセン骨格のような縮合多環構造を有するフェノール樹脂；ポリパラオキシスチレン等のポリオキシスチレン；ヘキサヒドロ無水フタル酸（ＨＨＰＡ）、メチルテトラヒドロ無水フタル酸（ＭＴＨＰＡ）等の脂環族酸無水物、無水トリメリット酸（ＴＭＡ）、無水ピロメリット酸（ＰＭＤＡ）、ベンゾフェノンテトラカルボン酸（ＢＴＤＡ）等の芳香族酸無水物を含む酸無水物等；ポリサルファイド、チオエステル、チオエーテル等のポリメルカプタン化合物；イソシアネートプレポリマー、ブロック化イソシアネート等のイソシアネート化合物；カルボン酸含有ポリエステル樹脂等の有機酸類等；ナフテン酸亜鉛、ナフテン酸コバルト、オクチル酸スズ、オクチル酸コバルト、ビスアセチルアセトナートコバルト（ＩＩ）、トリスアセチルアセトナートコバルト（ＩＩＩ）、アセチルアセトナート亜鉛等の有機金属塩が含まれる。樹脂組成物には硬化剤や硬化促進剤が１種のみ含まれていてもよく、２種以上含まれていてもよい。当該硬化剤や硬化促進剤の量は、熱硬化性樹脂の種類や量に合わせて適宜選択される。
【００８５】
１−６．その他の成分
樹脂組成物には、活性エネルギー線の照射による立体造形物の形成を可能にし、かつ得られる立体造形物に強度のムラを顕著に生じさせない限りにおいて、光増感剤、重合阻害剤、紫外線吸収剤、酸化防止剤、染料および顔料等の色材、消泡剤ならびに界面活性剤等の任意の添加剤がさらに含まれていてもよい。
【００８６】
１−７．樹脂組成物の物性
本発明の樹脂組成物は、ＪＩＳ Ｋ−７１１７−１に準拠する方法で、回転式粘度計を用いて測定される、２５℃の粘度が０．２〜１００Ｐａ・ｓであることが好ましく、１〜１０Ｐａ・ｓであることがより好ましい。樹脂組成物の粘度が当該範囲であると、造形槽内のバッファ領域および硬化用領域において適度な流動性が得られることから、造形速度を向上させることができるとともに、樹脂組成物内でフィラー等が沈降し難くなり、ひいては立体造形物の強度が高まりやすくなる。
【００８７】
１−８．樹脂組成物の調製方法
上記樹脂組成物は、例えば、以下の方法で調製することができる。まず、第２重合性化合物と、フィラーとを混合し、十分に攪拌等を行う。これにより、フィラー表面が第２重合性化合物によって覆われる。その後、当該混合物に、第１重合性化合物やラジカル重合開始剤、硬化剤等を添加し、さらに混合する。第２重合性化合物とフィラーとの混合・攪拌、その他の成分の混合・攪拌は、公知の方法で行うことができる。
【００８８】
樹脂組成物の混合に用いられる装置としては公知のものを使用できる。例えば、ウルトラタラックス（ＩＫＡジャパン社製）、ＴＫホモミクサー（プライミクス社製）、ＴＫパイプラインホモミクサー（プライミクス社製）、ＴＫフィルミックス（プライミクス社製）、クレアミックス（エム・テクニック社製）、クレアＳＳ５（エム・テクニック社製）、キャビトロン（ユーロテック社製）、ファインフローミル（太平洋機工社製）のようなメディアレス撹拌機、ビスコミル（アイメックス製）、アペックスミル（寿工業社製）、スターミル（アシザワ、ファインテック社製）、ＤＣＰスーパーフロー（日本アイリッヒ社製）、エムピーミル（井上製作所社製）、スパイクミル（井上製作所社製）、マイティーミル（井上製作所社製）、ＳＣミル（三井鉱山社製）などのメディア攪拌機等やアルティマイザー（スギノマシン社製）、スターバースト（スギノマシン社製）、ナノマイザー（吉田機械社製）、ＮＡＮＯ  ３０００（美粒社製）などの高圧衝撃式分散装置が挙げられる。
【００８９】
また、あわとり練太郎（シンキー社製）やカクハンター（写真化学社製）等の自転公転ミキサーや、ハイビスミックス（プライミクス社製）、ハイビスディスパー（プライミクス社製）等の遊星式混合機、Ｎａｎｏｒｕｐｔｏｒ（ソニック・バイオ社製）等の超音波分散装置も好適に用いることが可能である。
【００９０】
２．立体造形物の製造方法
上述した液体状の樹脂組成物は、活性エネルギー線を選択的に照射して、前記第１重合性化合物の硬化物を含む一次硬化物を形成する工程を含む、立体造形物の製造方法に使用することができる。
【００９１】
上述の樹脂組成物を用いた立体造形物の製造方法では、まず樹脂組成物に選択的に活性エネルギー線を照射し、上述の第１重合性化合物を所望の形状に硬化させて、一次硬化物を形成する。活性エネルギー線は、第１重合性化合物を十分に重合させることが可能であれば特に制限されず、例えば紫外線、Ｘ線、電子線、γ線および可視光線などとすることができる。そして一次硬化物の形成後、当該一次硬化物内に含まれる第２重合性化合物を、任意の方法で硬化（重合）させて、立体造形物を得る。
【００９２】
このような立体造形物の製造方法の例には、以下の２つの実施形態が含まれるが、本発明の方法は、これらの方法に限定されない。
【００９３】
２−１．積層造形法
図１は、積層造形法により一次硬化物を作製するための装置（立体造形物の製造装置）の一例を示す模式図である。製造装置５００は、液体状の樹脂組成物５５０を貯留可能な造形槽５１０と、造形槽５１０の内部で上下方向（深さ方向）に往復移動可能な造形ステージ５２０と、造形ステージ５２０を支持するベース５２１と、活性エネルギー線の光源５３０と、活性エネルギー線を造形槽５１０の内部に導くガルバノミラー５３１等を有する。
【００９４】
造形槽５１０は、製造しようとする一次硬化物を収容可能な大きさを有していればよい。また、活性エネルギー線を照射するための光源５３０には、公知のものを使用することができる。例えば紫外線を照射する光源５３０の例には、半導体レーザー、メタルハライドランプ、水銀アークランプ、キセノンアークランプ、蛍光ランプ、炭素アークランプ、タングステン−ハロゲン複写ランプ、および太陽光等が含まれる。
【００９５】
当該方法ではまず、樹脂組成物５５０を造形槽５１０内に充填する。またこのとき、樹脂組成物５５０の液面から、作製する造形物層（第１造形物層）の厚み分だけ下方に造形ステージ５２０を配置する。この状態で、光源５３０から出射された活性エネルギー線を、ガルバノミラー５３１等で導いて走査し、造形ステージ５２０上の樹脂組成物５５０に照射する。このとき、第１造形物層を形成する領域にのみ選択的に活性エネルギー線を照射することで、所望の形状に第１造形物層が形成される。
【００９６】
その後、造形ステージ５２０を１層分の厚み（次に作製する第２造形物層の厚み分）だけ降下（深さ方向へ移動）させて、第１造形物層を樹脂組成物５５０の中に沈下させる。これにより、上記第１造形物層上に樹脂組成物が供給される。続いて上記と同様に、光源５３０から出射された活性エネルギー線を、ガルバノミラー５３１等で導き、第１造形物層より上方に位置する樹脂組成物５５０に照射する。このときも、第２造形物層を形成する領域にのみ選択的に活性エネルギー線を照射する。これにより、前述の第１造形物層上に第２造形物層が積層される。
【００９７】
その後、造形ステージ５２０の降下（樹脂組成物の供給）、および活性エネルギー線の照射、を繰り返すことで、所望の形状に一次硬化物が形成される。なお、上記方法で作製する一次硬化物の形状は、最終的に作製する立体造形物の形状と同様とする。
【００９８】
その後、一次硬化物に含まれる第２重合性化合物を、各種方法により硬化させて、立体造形物を得る。第２重合性化合物を硬化させる方法は、第２重合性化合物の種類（重合方式）に応じて適宜選択される。例えば、一次硬化物を加熱する方法であってもよく、マイクロ波や化学線を照射する方法であってもよい。また、水や、酸、塩基等に浸漬させて、これらと反応させる方法等であってもよい。さらに、一次硬化物作製のために照射する活性エネルギー線とは異なる波長の活性エネルギー線を照射して、第２重合性化合物を硬化させてもよい。
【００９９】
上記の中でも好ましくは、一次硬化物を加熱する方法、もしくは一次硬化物作製のために照射する活性エネルギー線とは異なる波長の活性エネルギー線を照射する方法であり、特に好ましくは一次硬化物を加熱する方法である。なお、一次硬化物を加熱する際には、一次硬化物が変形しない温度とすることが好ましく、例えば第１重合性化合物の硬化物のＴｇより低い温度とすることが好ましい。
【０１００】
２−２．連続造形法
図２Ａおよび図２Ｂは、連続造形法により一次硬化物を作製するための装置（立体造形物の製造装置）の一例を示す模式図である。図２Ａに示すように、製造装置６００は、液体状の樹脂組成物を貯留可能な造形槽６１０と、上下方向（深さ方向）に往復移動可能な造形ステージ６２０と、活性エネルギー線を照射するための光源６３０等と、を有する。造形槽６１０は、その底部に、樹脂組成物を透過させず、活性光線および酸素は透過させる窓部６１５を有する。なお、造形槽６１０は、製造しようとする立体造形物よりも広い幅を有し、かつ樹脂組成物と相互作用しないものであれば、その材質等は特に制限されない。また、窓部６１５の材質も、本実施形態の目的および硬化を損なわない範囲であれば特に制限されない。
【０１０１】
また、活性エネルギー線を照射するための光源６３０は公知のものを使用することができ紫外線を照射する光源６３０の例には、半導体レーザー、メタルハライドランプ、水銀アークランプ、キセノンアークランプ、蛍光ランプ、炭素アークランプ、タングステン−ハロゲン複写ランプ、および太陽光等が含まれる。また、光源６３０に液晶パネルやデジタルミラーデバイス（ＤＭＤ）等の空間光変調器（Spatial Light Modulator：ＳＬＭ）を有するＳＬＭ投影光学系を用いることで、活性エネルギー線を所望の領域に面照射することができる。
【０１０２】
当該方法では、まず、造形槽６１０に上述の樹脂組成物６５０を充填する。そして、造形槽６１０の底部に設けられた窓部６１５から、造形槽６１０の底部側に酸素を導入する。酸素の導入方法は特に制限されず、例えば造形槽６１０の外部を酸素濃度が高い雰囲気とし、当該雰囲気に圧力をかける方法等とすることができる。
【０１０３】
このように窓部６１５から造形槽６１０内に酸素を供給することにより、窓部６１５側の領域では、酸素濃度が上昇し、活性エネルギー線を照射されても第１重合性化合物が硬化しないバッファ領域６４２が形成される。一方で、バッファ領域６４２より上側の領域では、酸素の濃度がバッファ領域６４２より十分に低くなり、活性エネルギー線の照射によって、第１重合性化合物が硬化可能な硬化用領域６４４となる。
【０１０４】
続いて、前記バッファ領域側６４２から活性エネルギー線を選択的に照射して、硬化用領域６４４で第１重合性化合物の硬化物を形成する工程を行う。具体的には、図２Ａに示すように、一次硬化物作製の基点となる造形ステージ６２０を、硬化用領域６４４とバッファ領域６４２との界面近傍に配置する。そして、バッファ領域６４２側に配置された光源６３０から造形ステージ６２０の底面側に、選択的に活性エネルギー線を照射する。これにより、造形ステージ６２０の底面近傍（硬化用領域６４４）の樹脂組成物中の第１重合性化合物が硬化して、一次硬化物の最上部が形成される。
【０１０５】
その後、図２Ｂに示すように、造形ステージ６２０を上昇（バッファ領域６４２から離れる方向に移動）させる。これにより、硬化物６５１より造形槽６１０底部側の硬化用領域６４４に、未硬化の樹脂組成物６５０が新たに供給される。そして、造形ステージ６２０および硬化物６５１を連続的に上昇させながら、光源６３０から活性エネルギー線を連続的、かつ選択的（硬化させる領域）に照射する。これにより、造形ステージ６２０底面から造形槽６１０の底部側にかけて硬化物が連続して形成され、継ぎ目がなく、強度の高い一次造形物が製造される。なお、本実施形態においても、一次硬化物の形状は、最終的に作製する立体造形物の形状と同様とする。
【０１０６】
その後、一次硬化物に含まれる第２重合性化合物を、各種方法により硬化させて、立体造形物を得る。第２重合性化合物を硬化させる方法は、第２重合性化合物の種類（重合方式）等に応じて適宜選択され、上述の積層造形法における第２重合性化合物の硬化方法と同様とすることができる。
【実施例】
【０１０７】
以下において、本発明の具体的な実施例を説明する。なお、これらの実施例によって、本発明の範囲は限定して解釈されない。【０１０８】
１．フィラーの準備
実施例および比較例では、以下に示すフィラーを用いた。【０１０９】
・硫酸マグネシウムウィスカーウィスカー１（未処理）
塩基性硫酸マグネシウムウィスカー（宇部マテリアルズ社製モスハイジ（平均繊維径０．５μ、平均繊維長２０μｍ））を硫酸マグネシウムウィスカー１とした。【０１１０】
・硫酸マグネシウムウィスカーウィスカー２（処理剤による処理有り）
９００ｇの水に硫酸マグネシウムウィスカー１を１００ｇ加え、スターラーで撹拌した。その後、当該分散液にＮ−２−（アミノエチル）−３−アミノプロピルトリメトキシシラン（信越化学工業社製ＫＢＭ−６０３）を１．５ｇ添加し、２０分間撹拌を続け、濾過した。そして、１２０℃で１時間乾燥させたものを硫酸マグネシウムウィスカー２とした。【０１１１】
・ガラス粒子１（未処理）
ガラス粒子として、ポッターズ・バロティーニ社製マイクロガラスビーズ  ＥＭＢ−１０（平均粒径５μｍ）を、ガラス粒子１とした。【０１１２】
・ガラス粒子２（処理剤による処理有り）
９００ｇの水にガラス粒子１を１００ｇ加え、スターラーで撹拌した。その後、当該分散液に３−グリシドキシプロピルトリメチルシラン（信越化学工業社製ＫＢＭ−４０３）を１．５ｇ添加し、２０分間撹拌を続け、濾過した。そして、１２０℃で１時間乾燥させたものをガラス粒子２とした。【０１１３】
・ガラス繊維１（未処理）
ガラス繊維（日本無機社製フィラトミクタＦＭ３５０−９ＫＳ）をＲｅｔｓｃｈ社製ボールミルＰＭ１００ＣＭにより粉砕し、平均繊維径１μｍ、平均繊維長２０μｍとしたものをガラス繊維１とした。【０１１４】
・ガラス繊維２（処理剤による処理有り）
９００ｇの水にガラス繊維１を１００ｇ加え、スターラーで撹拌した。その後、当該分散液にヘキシルトリエトキシシラン（信越化学工業社製ＫＢＥ−３０６３）１．５ｇを添加し、２０分間撹拌を続け、濾過した。そして、１２０℃で１時間乾燥させたものをガラス繊維２とした。【０１１５】
・ガラス繊維３（処理剤による処理有り）
９００ｇの水にガラス繊維１を１００ｇ加え、スターラーで撹拌した。その後、当該分散液に３−アミノプロピルトリメトキシシラン（信越化学工業社製ＫＢＭ−９０３）１．５ｇを添加し、２０分間撹拌を続け、濾過した。そして、１２０℃で１時間乾燥させたものをガラス繊維３とした。【０１１６】
・カーボン粒子１（未処理）
ＳＥＣカーボン社製人造黒鉛ＳＧＰ（平均粒径１０μｍ）をカーボン粒子１とした。【０１１７】
・カーボン繊維１（処理剤による処理有り）
９００ｇの水に、東レ社製トレカ  ミルドファイバーＭＬＤ−３０（平均繊維径７μｍ、平均繊維長３０μｍ）を１００ｇ加え、スターラーで撹拌した。その後、当該分散液に、３−イソシアネートプロピルトリエトキシシラン（信越化学工業社製ＫＢＥ−９００７）を１．５ｇ添加し、２０分間撹拌を続け、濾過した。そして、１２０℃で１時間乾燥させたものをカーボン繊維１とした。【０１１８】
・金属粒子１（未処理）
イーエムジャパン社製酸化鉄（III）ナノ粒子ＮＰ−ＦＥ２Ｏ３（平均粒径１００ｎｍ）を金属粒子１とした。【０１１９】
・金属繊維１（処理剤による処理有り）
９００ｇの水に、イーエムジャパン社製銀ナノワイヤー  ＮＷ−ＡＧ−２０（平均繊維径２０ｎｍ、平均繊維長２０μｍ）を１００ｇ加え、スターラーで撹拌した。当該分散液に、これにヘキサメチルジシラザン（信越化学工業社製ＳＺ−３１）を１．５ｇ添加し、２０分間撹拌を続け、濾過した。そして、１２０℃で１時間乾燥させることにより金属繊維１を得た。【０１２０】
・多糖類ナノファイバー１（未処理）
スギノマシン社製のセルロースナノファイバー２質量％分散液であるＢｉＮＦｉ−ｓをエタノールで溶媒置換した分散液を、多糖類ナノファイバー１とした。【０１２１】
・多糖類ナノファイバー２（処理剤による処理有り）
スギノマシン社製のセルロースナノファイバー２質量％分散液であるＢｉＮＦｉ−ｓ  １０００ｇをスターラーで撹拌しながら、３−イソシアネートプロピルトリエトキシシラン（信越化学工業社製ＫＢＥ−９００７）を０．３ｇ添加した。その後、２０分間撹拌を続け、エタノールで溶媒置換を行い、多糖類ナノファイバー２を得た。【０１２２】
・多糖類ナノファイバー３（未処理）
針葉樹クラフトパルプ１００ｇを蒸留水５０００ｇ中に懸濁させ、蒸留水５００ｇに、１ｇのＴＥＭＰＯ（２，２，６，６−テトラメチルピペリジン  １−オキシル）および１０ｇの臭化ナトリウムを溶解させた溶液をさらに加えた。続いて２ｍｏｌ／Ｌの次亜塩素酸ナトリウム水溶液６００ｇを滴下により添加し、酸化反応を開始させた。反応中のｐＨは、水酸化ナトリウム水溶液を添加することにより、１０に保ち続けた。水酸化ナトリウムの添加量が、原料セルロースの乾燥重量を基準として、４．５ｍｍｏｌ／ｇに達した時点で、約２００ｍＬのエタノールを添加し、反応を停止させた。その後、孔径２０μｍのナイロンメッシュを用いて蒸留水によるろ過洗浄を繰り返し、酸化パルプを得た。得られた酸化パルプ５０ｇを蒸留水で希釈することにより、５Ｌの混合溶液を得た。この混合溶液を吉田機械興業社製の湿式高圧分散装置であるナノヴェイタを用いて１００ＭＰａの圧力で解繊処理を行った。得られた分散液をエタノールで溶媒置換を行い、多糖類ナノファイバー３を得た。【０１２３】
・セラミック粒子１（未処理）
イーエムジャパン社製酸化アルミニウムナノ粒子  ＮＰ−ＡＬＯ（平均粒径８０ｎｍ）をセラミック粒子１とした。【０１２４】
・セラミック繊維１（処理剤による処理有り）
９００ｇの水に、イーエムジャパン社製酸化チタンナノワイヤー  ＮＷ−ＴＩＯ−Ａ（平均繊維径１００ｎｍ、平均繊維長２０μｍ）を１００ｇ加え、スターラーで撹拌した。当該分散液にビニルトリメトキシシラン（信越化学工業社製ＫＢＭ−１００３）５ｇを添加し、２０分間撹拌を続けてから濾過した。そして、１２０℃で１時間乾燥させることによりセラミック繊維１を得た。【０１２５】
・粘土鉱物１（未処理）
日本タルク社製ナノタルクＤ−６００（平均粒径０．６μｍ）を粘土鉱物１とした。【０１２６】
２．樹脂組成物の調製
・サンプル１
（Ａ）第１重合性化合物としてウレタンアクリレート（Ｓａｒｔｏｍｅｒ社製ＣＮ９８３）２３７．５ｇ、ジエチレングリコールジメタクリレート（Ｓａｒｔｏｍｅｒ社製ＳＲ２３１  １７１ｇ、およびビスフェノールＡ型エポキシアクリレート（Ｓａｒｔｏｍｅｒ社製ＣＮ１５３）５７ｇと、（Ｄ）ラジカル重合開始剤としてジフェニル−２，４，６−トリメチルベンゾイルホスフィンオキシド（Ｉｒｇａｃｕｒｅ  ＴＰＯ）９．５ｇと、（Ｅ）硬化剤として４，４’−メチレンビス（２，６−ジメチルアニリン）１９０ｇと、（Ｂ）第２重合性化合物として、ポリ［２−（クロロメチル）オキシラン−ａｌｔ−４，４’−（プロパン−２，２−ジイル）ジフェノール］（Ｈｕｎｔｓｍａｎ社製  Ａｒａｌｄｉｔｅ  ５０６）２８５ｇを混合した。そして、当該混合物を遊星方式混練機（プライミクス社製ハイビスミックス２Ｐ−１）により、公転速度６０ｒｐｍ、自転速度１８０ｒｐｍで５分間混練した。【０１２７】
・サンプル２
（Ａ）第１重合性化合物としてウレタンアクリレート（Ｓａｒｔｏｍｅｒ社製ＣＮ９８３）２２５ｇ、ジエチレングリコールジメタクリレート（Ｓａｒｔｏｍｅｒ社製ＳＲ２３１）１６２ｇ、およびビスフェノールＡ型エポキシアクリレート（Ｓａｒｔｏｍｅｒ社製ＣＮ１５３）５４ｇと、（Ｄ）ラジカル重合開始剤としてジフェニル−２，４，６−トリメチルベンゾイルホスフィンオキシド（Ｉｒｇａｃｕｒｅ  ＴＰＯ）９ｇと、（Ｅ）硬化剤として４，４’−メチレンビス（２，６−ジメチルアニリン）１８０ｇと、（Ｃ）フィラーとして、硫酸マグネシウムウィスカーウィスカー１を１００ｇ混合した。当該混合物を遊星方式混練機（プライミクス社製ハイビスミックス２Ｐ−１）により、公転速度６０ｒｐｍ、自転速度１８０ｒｐｍで５分間混練した。
続いて、当該混合液に（Ｂ）第２重合性化合物としてポリ［２−（クロロメチル）オキシラン−ａｌｔ−４，４’−（プロパン−２，２−ジイル）ジフェノール］（Ｈｕｎｔｓｍａｎ社製Ａｒａｌｄｉｔｅ  ５０６）２７０ｇを添加し、さらに５分間混練した。【０１２８】
・サンプル３
全ての成分を同時に遊星方式混練機（プライミクス社製ハイビスミックス２Ｐ−１）に投入し、公転速度６０ｒｐｍ、自転速度１８０ｒｐｍで１０分間混練した以外は、サンプル２と同様に調製した。【０１２９】
・サンプル４
（Ｃ）フィラー以外の成分を遊星方式混練機（プライミクス社製ハイビスミックス２Ｐ−１）に投入し、公転速度６０ｒｐｍ、自転速度１８０ｒｐｍで５分間混練した後、（Ｃ）フィラーを添加し、さらに５分間混練した以外は、サンプル２と同様に調製した。【０１３０】
・サンプル５
（Ｂ）第２重合性化合物および（Ｃ）フィラーを遊星方式混練機（プライミクス社製ハイビスミックス２Ｐ−１）に投入し、公転速度６０ｒｐｍ、自転速度１８０ｒｐｍで５分間混練した後、その他の成分を添加し、さらに５分間混練した以外は、サンプル２と同様に調製した。【０１３１】
・サンプル６
（Ｃ）フィラーとして硫酸マグネシウムウィスカーウィスカー１の代わりに硫酸マグネシウムウィスカーウィスカー２を用いた以外はサンプル５と同様に調製した。【０１３２】
・サンプル７
（Ｃ）フィラーとして硫酸マグネシウムウィスカーウィスカー１の代わりにガラス粒子１を用いた以外はサンプル５と同様に調製した。【０１３３】
・サンプル８
（Ｃ）フィラーとして硫酸マグネシウムウィスカーウィスカー１の代わりにガラス粒子２を用いた以外はサンプル５と同様に調製した。【０１３４】
・サンプル９
（Ｂ）第２重合性化合物としてポリ［２−（クロロメチル）オキシラン−ａｌｔ−４，４’−（プロパン−２，２−ジイル）ジフェノール］（Ｈｕｎｔｓｍａｎ社製Ａｒａｌｄｉｔｅ  ５０６）１３５ｇと、（Ｃ）フィラーとしてガラス粒子２を４５０ｇと、を混合し、遊星方式混練機（プライミクス社製ハイビスミックス２Ｐ−１）により、公転速度６０ｒｐｍ、自転速度１８０ｒｐｍで５分間混練した。
当該混合液に、（Ａ）第１重合性化合物としてウレタンアクリレート（Ｓａｒｔｏｍｅｒ社製ＣＮ９８３）１１２．５ｇ、ジエチレングリコールジメタクリレート（Ｓａｒｔｏｍｅｒ社製ＳＲ２３１）８１ｇ、およびビスフェノールＡエポキシアクリレート（Ｓａｒｔｏｍｅｒ社製ＣＮ１５３）２７ｇと、（Ｄ）ラジカル重合開始剤としてジフェニル−２，４，６−トリメチルベンゾイルホスフィンオキシド（Ｉｒｇａｃｕｒｅ  ＴＰＯ）４．５ｇと、（Ｅ）硬化剤４，４’−メチレンビス（２，６−ジメチルアニリン）９０ｇとを添加し、さらに５分間混練した。【０１３５】
・サンプル１０
（Ｃ）フィラーとして硫酸マグネシウムウィスカーウィスカー１の代わりにガラス繊維１を用いた以外は、サンプル５と同様に調製した。【０１３６】
・サンプル１１
（Ｃ）フィラーとして硫酸マグネシウムウィスカーウィスカー１の代わりにガラス繊維２を用いた以外は、サンプル５と同様に調製した。【０１３７】
・サンプル１２
（Ｃ）フィラーとして硫酸マグネシウムウィスカーウィスカー１の代わりにガラス繊維３を用いた以外は、サンプル５と同様に調製した。【０１３８】
・サンプル１３
（Ａ）第１重合性化合物として、ウレタンジアクリレート（Ｓａｒｔｏｍｅｒ社製ＣＮ９８３）５３ｇ、トリメチルプロパントリアクリレート３４８ｇ、およびジアクリレート（Ｓａｒｔｏｍｅｒ社製ＣＮ１２０Ｚ）８７．３ｇと、（Ｄ）ラジカル重合開始剤としてジフェニル（２，４，６−トリメチルベンゾイル）ホスフィンオキシド（Ｉｒｇａｃｕｒｅ  ＴＰＯ）１０ｇと、（Ｅ）硬化剤として亜鉛（II）アセチルアセトナート一水和物を１５００ｐｐｍ含有するイソボルニルアクリレート溶液２５ｇおよび２−（５−クロロ−２−ベンゾトリアゾリル）−６−ｔｅｒｔ−ブチル−ｐ−クレゾール１ｇと、（Ｂ）第２重合性化合物として１，１−ビス（４−シアナトフェニル）エタン４８０ｇと、を混合し、遊星方式混練機（プライミクス社製ハイビスミックス２Ｐ−１）により、公転速度６０ｒｐｍ、自転速度１８０ｒｐｍで５分間混練した。【０１３９】
・サンプル１４
（Ａ）第１重合性化合物として、ウレタンジアクリレート（Ｓａｒｔｏｍｅｒ社製ＣＮ９８３）４２．４ｇ、トリメチルプロパントリアクリレート２７８ｇ、およびジアクリレート（Ｓａｒｔｏｍｅｒ社製ＣＮ１２０Ｚ）７０ｇと、（Ｄ）ラジカル重合開始剤としてジフェニル（２，４，６−トリメチルベンゾイル）ホスフィンオキシド（Ｉｒｇａｃｕｒｅ  ＴＰＯ）８ｇと、（Ｅ）硬化剤として亜鉛（II）アセチルアセトナート一水和物を１５００ｐｐｍ含有するイソボルニルアクリレート溶液２０ｇおよび２−（５−クロロ−２−ベンゾトリアゾリル）−６−ｔｅｒｔ−ブチル−ｐ−クレゾール０．８ｇと、（Ｂ）第２重合性化合物として１，１−ビス（４−シアナトフェニル）エタン３８４ｇと、（Ｃ）フィラーとしてカーボン粒子１を２００ｇと、を遊星方式混練機（プライミクス社製ハイビスミックス２Ｐ−１）により、公転速度６０ｒｐｍ、自転速度１８０ｒｐｍで１０分間混練した。【０１４０】
・サンプル１５
（Ｂ）第２重合性化合物および（Ｃ）フィラーを遊星方式混練機（プライミクス社製ハイビスミックス２Ｐ−１）に投入し、公転速度６０ｒｐｍ、自転速度１８０ｒｐｍで５分間混練した後、上記以外の成分を添加し、さらに５分間混練した以外は、サンプル１４と同様に調製した。【０１４１】
・サンプル１６
（Ｃ）フィラーとしてカーボン粒子１の代わりにカーボン繊維１を用いた以外は、サンプル１５と同様に調製した。【０１４２】
・サンプル１７
（Ｃ）フィラーとしてカーボン粒子１の代わりに金属粒子１を用いた以外は、サンプル１５と同様に調製した。【０１４３】
・サンプル１８
（Ｃ）フィラーとしてカーボン粒子１の代わりに金属繊維１を用いた以外は、サンプル１５と同様に調製した。【０１４４】
・サンプル１９
（Ａ）第１重合性化合物として、ドデカン−１−イルメタクリラート４８０ｇと、（Ｄ）ラジカル重合開始剤としてジフェニル−２，４，６−トリメチルベンゾイルホスフィンオキシド（Ｉｒｇａｃｕｒｅ  ＴＰＯ）１０ｇと、（Ｂ）第２重合性化合物としてポリ（プロピレングリコール）ビス（２−アミノプロピルエーテル）２３０ｇと、（Ｅ）硬化剤として２，２’−ジメチル−４，４’−メチレンビス（シクロヘキサン−１−イルアミン）２３０ｇと、を混合し、遊星方式混練機（プライミクス社製ハイビスミックス２Ｐ−１）により、公転速度６０ｒｐｍ、自転速度１８０ｒｐｍで５分間混練した。【０１４５】
・サンプル２０
（Ａ）第１重合性化合物としてドデカン−１−イルメタクリラート４８０ｇと、（Ｄ）ラジカル重合開始剤としてジフェニル−２，４，６−トリメチルベンゾイルホスフィンオキシド（Ｉｒｇａｃｕｒｅ  ＴＰＯ）１０ｇと、（Ｃ）フィラーとして多糖類ナノファイバー１を５０ｇとを混合し、遊星方式混練機（プライミクス社製ハイビスミックス２Ｐ−１）により、公転速度６０ｒｐｍ、自転速度１８０ｒｐｍで５分間混練した。
その後、（Ｂ）第２重合性化合物としてポリ（プロピレングリコール）ビス（２−アミノプロピルエーテル）２３０ｇと、（Ｅ）硬化剤として２，２’−ジメチル−４，４’−メチレンビス（シクロヘキサン−１−イルアミン）２３０ｇとを添加し、にさらに５分間混練した。【０１４６】
・サンプル２１
（Ｂ）第２重合性化合物および（Ｃ）フィラーを遊星方式混練機（プライミクス社製ハイビスミックス２Ｐ−１）により公転速度６０ｒｐｍ、自転速度１８０ｒｐｍで５分間混練した後、上記以外の成分を添加し、さらに５分間混練した以外は、サンプル２０と同様に調製した。【０１４７】
・サンプル２２
（Ｃ）フィラーとして多糖類ナノファイバー１の代わりに多糖類ナノファイバー２を用いた以外は、サンプル２１と同様に調製した。【０１４８】
・サンプル２３
（Ｃ）フィラーとして多糖類ナノファイバー１  ５０ｇの代わりに多糖類ナノファイバー３  ２０ｇを用いた以外は、サンプル２１と同様に調製した。【０１４９】
・サンプル２４
（Ａ）第１重合性化合物として、シリコーンアクリレート（Ｂｌｕｅｓｔａｒ  Ｓｉｌｉｃｏｎｅｓ社製ＵＶ  ＲＣＡ  １７０）３８０ｇと、（Ｄ）ラジカル重合開始剤として２−メチル−１−（４−メチルチオフェニル）−２−モルフォリノプロパン−１−オン（Ｉｒｇａｃｕｒｅ９０７）４ｇ、および２−イソプロピルチオキサントン０．４ｇと、（Ｅ）硬化剤としてＮ，Ｎ−ジメチルオクチルアミン１２ｇと、（Ｂ）第２重合性化合物として一液付加硬化型シリコーンＫＥ−１０５６（信越化学工業社製）４００ｇと、を遊星方式混練機（プライミクス社製ハイビスミックス２Ｐ−１）により、公転速度６０ｒｐｍ、自転速度１８０ｒｐｍで５分間混練した。【０１５０】
・サンプル２５
（Ａ）第１重合性化合物としてシリコーンアクリレート（Ｂｌｕｅｓｔａｒ  Ｓｉｌｉｃｏｎｅｓ社製ＵＶ  ＲＣＡ  １７０）３８０ｇと、（Ｄ）ラジカル重合開始剤として２−メチル−１−（４−メチルチオフェニル）−２−モルフォリノプロパン−１−オン（Ｉｒｇａｃｕｒｅ９０７）４ｇ、および２−イソプロピルチオキサントン０．４ｇと、（Ｅ）硬化剤としてＮ，Ｎ−ジメチルオクチルアミン１２ｇと、（Ｃ）フィラーとしてセラミック粒子１２００ｇを混合し、プライミクス社製（ハイビスミックス２Ｐ−１）により、公転速度６０ｒｐｍ、自転速度１８０ｒｐｍで５分間混練した。
その後、（Ｂ）第２重合性化合物として、一液付加硬化型シリコーンＫＥ−１０５６（信越化学工業社製）４００ｇを添加してさらに５分間混練した。【０１５１】
・サンプル２６
（Ｂ）第２重合性化合物および（Ｃ）フィラーを遊星方式混練機（プライミクス社製ハイビスミックス２Ｐ−１）により公転速度６０ｒｐｍ、自転速度１８０ｒｐｍで５分間混練した後、上記以外の成分を添加し、さらに５分間混練した以外は、サンプル２５と同様に調製した。【０１５２】
・サンプル２７
（Ｃ）フィラーとしてセラミック粒子１の代わりにセラミック繊維１を用いた以外は、サンプル２６と同様に調製した。【０１５３】
・サンプル２８
（Ｃ）フィラーとしてセラミック粒子１の代わりに粘土鉱物１を用いた以外は、サンプル２６と同様に調製した。【０１５４】
３．立体造形物の作製
（第１の立体造形方法（ＳＬＡ法））
図１に示す構成を有する立体造形物の製造装置の造形槽５１０に樹脂組成物１〜２８（サンプル１〜２８）をそれぞれ投入した。そして、光源５３０からの半導体レーザー光（出力１００ｍＷ、波長３５５ｎｍ）の照射および造形ステージ５２０の降下を繰り返して、ＪＩＳ  Ｋ７１６１−２（ＩＳＯ  ５２７−２）  １Ａ形の試験片形状の一次硬化物を得た。なお、作製の際には、引張試験片の長手方向が造形方向（ステージの降下方向）となるようにした。
得られた一次硬化物を、イソプロピルアルコールで洗浄した後、サンプル１〜１２は１５０℃で１時間、サンプル１３〜１８は１８０℃で１時間、サンプル１９〜２３は１２０℃で１時間、サンプル２４〜２８は１３０℃で１時間、それぞれオーブンにて加熱を行い、（Ｂ）第２重合性化合物を硬化させた。【０１５５】
（第２の立体造形方法（ＣＬＩＰ法））
立体造形物の作製には、図２Ａに示す製造装置６００の造形槽６１０に樹脂組成物６５０を投入した。当該造形槽６１０の底部には、重合阻害剤である酸素の透過が可能なＢｉｏｇｅｎｅｒａｌ社製の０．００２５インチ厚のＴｅｆｌｏｎ（登録商標）ＡＦ２４００フィルム（窓部６１５）が配置されている。そして、造形槽６１０の外側の雰囲気を酸素雰囲気としたうえで、適度に加圧を行った。これにより、造形槽６１０の底部側に、樹脂組成物６５０および酸素を含むバッファ領域６４２が形成され、バッファ領域６４２より上部は、バッファ領域より酸素濃度が低い硬化用領域６４４が形成された。
そして、紫外線源：ＬＥＤプロジェクタ（Ｔｅｘａｓ  Ｉｎｓｔｒｕｍｅｎｔｓ社製のＤＬＰ（ＶＩＳＩＴＥＣＨ  ＬＥ４９１０ＨＵＶ−３８８））から光を面状に照射しながらステージ６２０を上昇させた。このとき、紫外線の照射強度は５ｍＷ／ｃｍ２とした。また、ステージの引き上げ速度は、５０ｍｍ／ｈｒとした。そして、ＪＩＳ  Ｋ７１６１−２（ＩＳＯ  ５２７−２）  １Ａ形の試験片形状の一次硬化物を作製した。なお、作製の際には、引張試験片の長手方向が造形方向（ステージ６２０の引き上げ方向）となるようにした。得られた一次硬化物をイソプロピルアルコールで洗浄した後、サンプル１〜１２は１５０℃で１時間、サンプル１３〜１８は１８０℃で１時間、サンプル１９〜２３は１２０℃で１時間、サンプル２４〜２８は１３０℃で１時間、それぞれオーブンにて加熱を行い、（Ｂ）第２重合性化合物を硬化させた。【０１５６】
４．立体造形物の強度測定
得られた立体造形物の強度を、ＪＩＳ  Ｋ７１６１−１に準拠して引張試験にて評価した。このとき、掴み具間の距離は１１５ｍｍ、試験速度は５ｍｍ／分とした。そして、破断時の応力を試験片の断面積で割った値を引張強度として算出した。
そして、以下の基準で評価した。
◎◎：フィラーなしで造形したものに対して、強度向上率が５０％以上
◎：フィラーなしで造形したものに対して、強度向上率が１０％以上５０％未満
○：フィラーなしで造形したものに対して、強度向上率が、０％超１０％未満
×：フィラーなしで造形したものに対して、強度が向上しなかったまたは低下率１０％未満
××：フィラーなしで造形したものに対して、強度低下率１０％以上【０１５７】
５．フィラー表面の分析
上記立体造形物に含まれるフィラー表面を分析し、フィラー表面がいずれの樹脂等で被覆されていたかを確認した。具体的には、上述の立体造形物を、機械研磨装置（ビューラー社製ＥｃｏＭｅｔ２５０Ｐｒｏ）で研磨し、断面を作製した。そして、ブルカー・オプティクス社製赤外顕微鏡ＨＹＰＥＲＩＯＮ３０００を用い、２次元アレイ検出器（素子数６４×６４）を使用した顕微ＡＴＲイメージング測定を行った。
そして、顕微鏡による画像観察をもとに、フィラーと隣接する樹脂領域（０．５μｍ×０．５μｍ）の赤外吸収スペクトル（１）と、フィラーから１μｍ以上離れた領域（０．５μｍ×０．５μｍ）の赤外吸収スペクトル（２）を取得し、比較した。【０１５８】
例えば、サンプル３、サンプル４、およびサンプル１４では、スペクトル（１）およびスペクトル（２）は、ほぼ同等であること等から（Ｃ）フィラーが（Ａ）第１重合性化合物および（Ｂ）第２重合性化合物によって被覆されていたといえる。一方、サンプル２、サンプル２０、およびサンプル２５では、スペクトル（１）のほうが、スペクトル（２）より、１２５０ｃｍ−１の吸収および１１６０ｃｍ−１近傍の吸収ピークが明らかに大きかった。１２５０ｃｍ−１および１１６０ｃｍ−１近傍の吸収は、（メタ）アクリロイル基のＣ−Ｏ−Ｃ伸縮に帰属されるものであり、（Ｃ）フィラーが（Ａ）第１重合性化合物により被覆されていたといえる。一方、サンプル５〜１２、１５〜１８、２１〜２３、および２６〜２８では、スペクトル（１）のほうが、スペクトル（２）より、１２５０ｃｍ−１の吸収および１１６０ｃｍ−１近傍の吸収ピークが明らかに小さかった。また、サンプル５〜１２では、スペクトル（１）のほうが、スペクトル（２）より、９１０ｃｍ−１近傍の吸収ピークが明らかに大きかった。９１０ｃｍ−１近傍の吸収は、エポキシ基のＣ−Ｏ伸縮に帰属されるものであり、（Ｃ）フィラーが（Ｂ）第２重合性化合物により被覆されていたといえる。【０１５９】
また、サンプル１５〜１８では、スペクトル（１）のほうが、スペクトル（２）より、１５６０ｃｍ−１近傍の吸収ピークが明らかに大きかった。１５６０ｃｍ−１近傍の吸収は、トリアジン環の−Ｃ＝Ｎ−骨格の振動に帰属されるものであり、（Ｃ）フィラーが（Ｂ）第２重合性化合物により被覆されていたといえる。【０１６０】
また、サンプル２１〜２３では、スペクトル（１）のほうが、スペクトル（２）より、１７４０ｃｍ−１近傍の吸収ピークが明らかに大きかった。１７４０ｃｍ−１近傍の吸収は、ウレタン結合中のＣ＝Ｏに帰属されるものであり、（Ｃ）フィラーが（Ｂ）第２重合性化合物により被覆されていたといえる。【０１６１】
また、サンプル２６〜２８では、スペクトル（１）のほうが、スペクトル（２）より、２２８０ｃｍ−１近傍の吸収ピークが明らかに大きかった。２２８０ｃｍ−１近傍の吸収は、付加硬化型シリコーンに含まれるヒドロシリル基のＳｉ−Ｈ伸縮に帰属されるものであり、（Ｃ）フィラーが（Ｂ）第２重合性化合物により被覆されていたといえる。【０１６２】
【表１】
2019059183.tif 000003
【０１６３】
【表２】
2019059183.tif 000004
【０１６４】
上記表１および表２に示されるように、樹脂組成物にフィラーが含まれたとしても、（Ｃ）フィラーを覆う樹脂が（Ａ）第１重合性化合物（ラジカル重合性化合物）であったり、（Ａ）第１重合性化合物と（Ｂ）第２重合性化合物との混合物である場合には、いずれの造形方法においても、フィラーが含まれないサンプル（サンプル１、１３、１９、および２４）と比較して強度が向上しなかった、もしくは強度が低下した（サンプル２〜４、１４、２０、および２５）。樹脂組成物の硬化時に、（Ｃ）フィラーの周囲に（Ａ）第１重合性化合物が存在すると、（Ｃ）フィラーが吸着した酸素によって（Ａ）第１重合性化合物の重合が阻害されやすく、強度が低下しやすかったと推察される。また特に第２の方法（酸素を重合阻害剤として供給しながら樹脂組成物を硬化させる方法）のほうが、第１の方法より立体造形物の強度低下が生じやすかった。【０１６５】
一方、（Ｃ）フィラーが（Ｂ）第２重合性化合物によって被覆されている場合、得られた立体造形物の強度が向上した（サンプル５〜１２、１５〜１８、２１〜２３、および２６〜２８）。（Ｃ）フィラーが（Ｂ）第２重合性化合物によって被覆されている場合、（Ｃ）フィラーが酸素を吸着していたとしても（Ａ）第１重合性化合物がその影響を受け難く、フィラーの添加効果、すなわち立体造形物の強度向上効果が得られやすかったと推察される。またこれらのサンプルでは、第２の方法で立体造形物を作製したほうが、立体造形物の強度が高かった。第２の方法では、造形物層を形成せずに連続的に立体造形物を形成するため、局所的に強度の低い箇所が生じ難かったと推察される。【０１６６】
さらに、（Ｃ）フィラーの形状が繊維状である場合に、立体造形物の強度が高まりやすかった（例えばサンプル７および１０の比較）。一方で、（Ｃ）フィラーが、（Ｂ）第２重合性化合物と反応可能な官能基を有する処理剤で処理されている場合（サンプル６、８、９、１２、１６、２２、および２７）にも、立体造形物の強度が高まりやすかった。【０１６７】
本出願は、２０１７年９月２２日出願の特願２０１７−１８２４７６号に基づく優先権を主張する。当該出願明細書および図面に記載された内容は、すべて本願明細書に援用される。
【産業上の利用可能性】
【０１６８】
本発明の樹脂組成物によれば、立体造形物を適度な速度および高い寸法精度で作製可能であり、かつ得られる立体造形物の強度が高い。したがって、本発明は、樹脂組成物を用いた立体造形物の適用の幅を広げ、同分野の技術の進展および普及に貢献することが期待される。
【符号の説明】
【０１６９】
５００、６００  製造装置
５１０、６１０  造形槽
６１５  窓部
５２０、６２０  造形ステージ
５２１  ベース
５３０、６３０  光源
５３１  ガルバノミラー
６４２  バッファ領域
６４４  硬化用領域
５５０、６５０  樹脂組成物
６５１  硬化物
【図１】
2019059183.tif 000005
【図２】
2019059183.tif 000006
【国際調査報告】
2019059183.tif 000007
2019059183.tif 000008
2019059183.tif 000009
2019059183.tif 000010